"オリゴマーまたはポリマー化合物であって、2つ以上の任意に置換されたピロロ[3,2-b]ピロール-2,51H,4H-ジオン-3,6-ジイル部分を含む、化合物。オリゴマーまたはポリマー化合物であって、式:の反復単位M1を含む、化合物[式中、R1およびR2は、独立に、H、C1-40アルキル基、C2-40アルケニル基、C1-40ハロアルキル基、および1~4つの環式部分から選択され、ここで、該C1-40アルキル基、C2-40アルケニル基、およびC1-40ハロアルキル基は、それぞれ、ハロゲン、-CN、NO2、OH、-NH2、-NHC1-20アルキル、-NC1-20アルキル2、-SO2OH、-CHO、-CO-C1-20アルキル、-COOH、-CO-OC1-20アルキル、-CONH2、-CONH-C1-20アルキル、-CONC1-20アルキル2、-OC1-20アルキル、-SiH3、-SiHC1-20アルキル2、-SiH2C1-20アルキル、および-SiC1-20アルキル3から独立に選択される1~10個の置換基で任意に置換され得;該C1-40アルキル基、C2-40アルケニル基、およびC1-40ハロアルキル基は、それぞれ、任意のリンカーを介して該イミド窒素原子に共有結合し得;該1~4つの環式部分は、それぞれ、同じであっても異なっていてもよく、互いに、または任意のリンカーを介して該イミド窒素に共有結合し得、ハロゲン、オキソ、-CN、NO2、OH、=CCN2、-NH2、-NHC1-20アルキル、-NC1-20アルキル2、-SO2OH、-CHO、-COOH、-CO-C1-20アルキル、-CO-OC1-20アルキル、-CONH2、-CONH-C1-20アルキル、-CONC1-20アルキル2、-SiH3、-SiHC1-20アルキル2、-SiH2C1-20アルキル、-SiC1-20アルキル3、-O-C1-20アルキル、-O-C1-20アルケニル、-O-C1-20ハロアルキル、C1-20アルキル基、C1-20アルケニル基、およびC1-20ハロアルキル基から独立に選択される1~5個の置換基で任意に置換され得;Vは、それぞれ独立に、共有結合または共役リンカーである]。Vが、それぞれ独立に、共有結合、から選択される、請求項2に記載の化合物[式中、Ar1は、それぞれ独立に、C6-14アリール基または5~14員ヘテロアリール基であり、該基は、それぞれ、ハロゲン、CN、オキソ、=CCN2、C1-40アルキル基、C1-40ハロアルキル基、C1-40アルコキシ基、およびC1-40アルキルチオ基から独立に選択される1~2個の基で任意に置換されており;Zは、直鎖共役リンカーであり;mはそれぞれ、1、2、3または4であり;tは、1~20の範囲の整数である]。がから選択されここで、各Ar1は独立に、から選択される、請求項2または3に記載の化合物[式中、R4は、それぞれ独立に、HまたはR3であり、R3は、ハロゲン、CN、オキソ、=CCN2、C1-40アルキル基、C1-40ハロアルキル基、C1-40アルコキシ基、およびC1-40アルキルチオ基から選択され;R1およびR2は、請求項2において定義した通りである]。第2の反復単位M2をさらに含む請求項2~4のいずれか1つに記載の化合物であって、ここで、M2は、任意に置換されたピロロ[3,2-b]ピロール-2,51H,4H-ジオン-3,6-ジイル部分を含まない任意に置換された共役部分を含む、化合物。式:を有する、請求項2~4のいずれか1つに記載の化合物[式中、xは、該化合物中のM1のモル分率を表す実数であり;yは、該化合物中のM2のモル分率を表す実数であり;ここで、0<x≦1であり、0≦y<1であり、xおよびyの合計は約1であり;M1およびM2は、請求項5において定義した通りである]。M1が式:を有する、請求項6に記載の化合物[式中、Ar1は、それぞれ独立に、C6-14アリール基または5~14員ヘテロアリール基であり;Zは、それぞれ独立に、共役直鎖リンカーであり;R1およびR2は、独立に、H、C1-40アルキル基、C2-40アルケニル基、およびC1-40ハロアルキル基から選択され;mおよびm’は、独立に、0、1、2、3または4である]。yが0である、請求項6または7に記載の化合物。yが0でない、請求項6または7に記載の化合物。前記オリゴマーまたはポリマー化合物が式:を有し、式中、M2は、任意に置換されたピロロ[3,2-b]ピロール-2,51H,4H-ジオン-3,6-ジイル単位を含まない反復単位であり、M2は、それぞれ独立に、[式中、π-2は、それぞれ独立に、1~6個のRd基で任意に置換された共役多環式部分であり、任意に置換されたピロロ[3,2-b]ピロール-2,51H,4H-ジオン-3,6-ジイル単位でなく;Arは、それぞれ独立に、1~6個のRd基で任意に置換された共役単環式部分であり;ここで、Rdは、それぞれ独立に、aハロゲン、b-CN、c-NO2、d-NRe2、eオキソ、f-OH、g=CRf2、h-CORe、i-COORe、j-CONRe2、k-SH、l-SO2-Re、m-SO2ORe、n-OCH2CH2tORe、oC1-40アルキル基、pC2-40アルケニル基、qC2-40アルキニル基、rC1-40アルコキシ基、sC1-40アルキルチオ基、tC1-40ハロアルキル基、u-Y-C3-10シクロアルキル基、v-Y-C6-14アリール基、w-Y-C6-14ハロアリール基、x-Y-3~12員シクロヘテロアルキル基、およびy-Y-5~14員ヘテロアリール基から選択され、ここで、該C1-40アルキル基、C2-40アルケニル基、C2-40アルキニル基、C1-40アルコキシ基、C1-40アルキルチオ基、C1-40ハロアルキル基、C3-10シクロアルキル基、C6-14アリール基、C6-14ハロアリール基、3~12員シクロヘテロアルキル基、および5~14員ヘテロアリール基は、それぞれ、1~4個のRf基で任意に置換されており;Reは、それぞれ独立に、H、C1-40アルキル基、および-Y-C6-14アリール基から選択され;Rfは、それぞれ独立に、aハロゲン、b-CN、c-NO2、dオキソ、e-OH、f-NH2、g-NHC1-20アルキル、h-NC1-20アルキル2、i-NC1-20アルキル-C6-14アリール、j-NC6-14アリール2、k-SOwH、l-SOw-C1-20アルキル、m-SO2OH、n-SO2-OC1-20アルキル、o-SO2-OC6-14アリール、p-CHO、q-CO-C1-20アルキル、r-CO-C6-14アリール、s-COOH、t-CO-OC1-20アルキル、u-CO-OC6-14アリール、v-CONH2、w-CONH-C1-20アルキル、x-CONC1-20アルキル2、y-CONH-C6-14アリール、z-CONC1-20アルキル-C6-14アリール、aa-CONC6-14アリール2、ab-CSNH2、ac-CSNH-C1-20アルキル、ad-CSNC1-20アルキル2、ae-CSNC6-14アリール2、af-CSNC1-20アルキル-C6-14アリール、ag-CSNH-C6-14アリール、ah-SOwNH2、ai-SOwNHC1-20アルキル、aj-SOwNC1-20アルキル2、ak-SOwNHC6-14アリール、al-SOwNC1-20アルキル-C6-14アリール、am-SOwNC6-14アリール2、an-SiH3、ao-SiHC1-20アルキル2、ap-SiH2C1-20アルキル、aq-SiC1-20アルキル3、arC1-20アルキル基、asC2-20アルケニル基、atC2-20アルキニル基、auC1-20アルコキシ基、avC1-20アルキルチオ基、awC1-20ハロアルキル基、axC3-10シクロアルキル基、ayC6-14アリール基、azC6-14ハロアリール基、ba3~12員シクロヘテロアルキル基、またはbb5~14員ヘテロアリール基から選択され;Yは、それぞれ独立に、二価C1-10アルキル基、二価C1-10ハロアルキル基、および共有結合から選択され;tは、1、2、3、4、5、6、7、8、9または10であり;wは、それぞれ独立に、0、1または2であり;Zは、共役直鎖リンカーであり;mおよびm’は、独立に、0、1、2、3または4であり;mは、1、2、3または4であり;0<x≦1であり、0≦y<1であり、xおよびyの合計は約1であり;Ar1、R1、R2、およびZは、請求項6において定義した通りである]から選択される、請求項9に記載の化合物。ランダムコポリマー、レジオランダムコポリマー、レジオレギュラーコポリマーまたは交互コポリマーである、請求項10に記載の化合物。交互コポリマーであり、式:を有する、請求項10または11に記載の化合物[式中、R4は、それぞれ独立に、H、ハロゲン、CN、C1-20アルキル基、C1-20アルコキシ基、C1-20アルキルチオ基、またはC1-20ハロアルキル基であり、nは2以上の整数であり、M2、R1、およびR2は、請求項10において定義した通りである]。Arが、それぞれ独立に、から選択される、請求項10~12のいずれか1つに記載の化合物[式中、a、b、cおよびdは、独立に、-O-、-S-、-Se-、-CH=、=CH-、-CR3=、=CR3-、-CO-、-CCCN2-、-N=、=N-、-NH-および-NR3-から選択され;R3は、それぞれ独立に、aハロゲン、b-CN、c-NO2、d-NRe2、e-OH、f-SH、g-OCH2CH2tORe、h-CORe、i-COORe、j-CONRe2、kC1-40アルキル基、lC2-40アルケニル基、mC2-40アルキニル基、nC1-40アルコキシ基、oC1-40アルキルチオ基、pC1-40ハロアルキル基、q-Y-C3-14シクロアルキル基、r-Y-C6-14アリール基、s-Y-3-14員シクロヘテロアルキル基、およびt-Y-5~14員ヘテロアリール基から選択され、ここで、該C1-40アルキル基、C2-40アルケニル基、C2-40アルキニル基、C1-40アルコキシ基、C1-40アルキルチオ基、C1-40ハロアルキル基、C3-14シクロアルキル基、C6-14アリール基、3~14員シクロヘテロアルキル基、および5~14員ヘテロアリール基は、それぞれ、1~5個のRf基で任意に置換されており;Re、Rf、Yおよびtは、請求項40において定義した通りである]。Arm、Arm’、およびArmが、から選択される、請求項10~13のいずれか1つに記載の化合物[式中、R4は、それぞれ独立に、HまたはR3であり、R5は、それぞれ独立に、H、オキソ、=CCN2、またはR3であり、R3は請求項46において定義した通りである]。M2のZが、から選択される、請求項1~14のいずれか1つに記載の化合物[式中、R4は、それぞれ独立に、H、ハロゲン、CN、またはC1-20アルコキシ基である]。π-2が、任意に置換されたC8-24アリール基または8~24員ヘテロアリール基である、請求項10~15のいずれか1つに記載のポリマー化合物。π-2が、から選択される、請求項16に記載のポリマー化合物[式中、R6は、それぞれ独立に、H、C1-40アルキル基、C1-40ハロアルキル基、-CH2CH2Ot-Re、-CF2CF2OtRe、-CH2CF2OtRe、または-CF2CH2OtReであり、R7は、それぞれ独立に、H、ハロゲン、CN、C1-40アルキル基、C1-40アルコキシ基、C1-40アルキルチオ基、C1-40ハロアルキル基、-OCH2CH2tORe、-OCF2CF2tORe、-OCH2CF2tORe、-OCF2CH2tORe、-CH2CH2Ot-Re、-CF2CF2OtRe、-CH2CF2OtRe、または-CF2CH2OtReであり、ここで、tは、1、2、3、4、5、6、7、8、9または10であり、Reは、C1-20アルキル基またはC1-20ハロアルキル基である]。M2が、それぞれ独立に、1~4個の5または6員のアリールまたはヘテロアリール基を含み、該アリールまたはヘテロアリール基はそれぞれ、1~4個のRd基で任意に置換され、ここで、Rdは請求項10において定義した通りである、請求項10~17のいずれか1つに記載の化合物。M2がそれぞれ、式:を有し、ここで、π-2は、から選択される、請求項10~18のいずれか1つに記載の化合物[式中、R6は、それぞれ独立に、H、C1-40アルキル基、C1-40ハロアルキル基、-CH2CH2Ot-Re、-CF2CF2OtRe、-CH2CF2OtRe、または-CF2CH2OtReであり、R7は、それぞれ独立に、H、ハロゲン、CN、C1-40アルキル基、C1-40アルコキシ基、C1-40アルキルチオ基、C1-40ハロアルキル基、-OCH2CH2tORe、-OCF2CF2tORe、-OCH2CF2tORe、-OCF2CH2tORe、-CH2CH2Ot-Re、-CF2CF2OtRe、-CH2CF2OtRe、または-CF2CH2OtReであり、ここで、tは、1、2、3、4、5、6、7、8、9または10であり、Reは、C1-20アルキル基またはC1-20ハロアルキル基であり;Lは、それぞれ独立に、-CH2-、-O-、-S-および-Se-から選択され;Rは、それぞれ独立に、C1-40アルキル基、C2-40アルケニル基、C2-40アルキニル基、およびC1-40ハロアルキル基から選択され、ここで、1つ以上の非隣接CH2基は、独立に、-O-、-S-および-Se-で任意に置き換えられており、但し、O、S、および/またはSe原子は互いに直接的に結合していないものとし;X1およびX2は、それぞれ独立に、S、OおよびSeから選択され;X3およびX4は、それぞれ独立に、N、CHおよびCFから選択される]。M2がそれぞれ、式:を有する、請求項10~18のいずれか1つに記載の化合物[式中、R4は、それぞれ独立に、H、ハロゲン、CN、C1-20アルキル基、C1-20アルコキシ基、C1-20アルキルチオ基、またはC1-20ハロアルキル基であり、R7は、それぞれ独立に、H、ハロゲン、CN、C1-40アルキル基、C1-40アルコキシ基、C1-40アルキルチオ基、またはC1-40ハロアルキル基である]。M2がそれぞれ、から選択される、請求項10~18のいずれか1つに記載の化合物[式中、R3はそれぞれ、C1-20アルキル基である]。M2が、から選択される請求項10~18のいずれか1つに記載の化合物。R1およびR2が、それぞれ独立に、から選択される、請求項2~22のいずれか1つに記載の化合物。R1およびR2が、それぞれ独立に、分岐鎖C5-40アルキル基、分岐鎖C5-40アルケニル基、および分岐鎖C5-40ハロアルキル基から選択される、請求項2~22のいずれか1つに記載の化合物。R1およびR2が、それぞれ独立に、から選択される、請求項2~22のいずれか1つに記載の化合物。液体媒質に溶解または分散した請求項1~25のいずれか1つに記載の1つ以上の化合物を含む組成物。前記液体媒質が水または有機溶媒を含む、請求項26に記載の組成物。1種以上の添加剤をさらに含む、請求項26または27に記載の組成物。前記添加剤が、粘度調整剤、界面活性剤、分散剤、結合剤、相溶化剤、硬化剤、開始剤、保湿剤、消泡剤、湿潤剤、pH調節剤、殺生物剤、および静菌剤から独立に選択される、請求項28に記載の組成物。請求項1~25のいずれか1つに記載の1種以上のオリゴマーまたはポリマー化合物を含む、製品。電子デバイス、光学デバイス、または光電子デバイスである、請求項30に記載の製品。請求項1~25のいずれか1つに記載の1種以上のオリゴマーまたはポリマー化合物を含む、薄膜半導体。基材および該基材上に堆積した請求項32に記載の薄膜半導体を含む、複合体。請求項32に記載の薄膜半導体を含む、電界効果トランジスターデバイス。請求項33に記載の複合体を含む、電界効果トランジスターデバイス。前記電界効果トランジスターが、トップゲート/ボトムコンタクト型構造、ボトムゲート/トップコンタクト型構造、トップゲート/トップコンタクト型構造、およびボトムゲート/ボトムコンタクト型構造から選択される構造を有する、請求項34または請求項35に記載の電界効果トランジスターデバイス。誘電体材料を含む請求項34~36のいずれか1つに記載の電界効果トランジスターデバイスであって、該誘電体材料が、有機誘電体材料、無機誘電体材料、またはハイブリッド有機/無機誘電体材料を含む、電界効果トランジスターデバイス。請求項32に記載の薄膜半導体を含む、光起電性デバイス。請求項33に記載の複合体を含む、光起電性デバイス。1種以上のポリマーに隣接したp型半導体材料を含む、請求項38または請求項39に記載の光起電性デバイス。請求項32に記載の薄膜半導体を含む、有機発光デバイス。請求項33に記載の複合体を含む、有機発光デバイス。請求項26~29のいずれか1つに記載の組成物を基材上に堆積させる工程を含む、請求項30または31に記載の製品を作製する方法。前記組成物を堆積させる工程が、印刷、スピンコーティング、ドロップキャスティング、ゾーンキャスティング、ディップコーティング、ブレードコーティング、および吹付けの少なくとも1つを含む、請求項43に記載の方法。印刷が、グラビア印刷、インクジェット印刷、およびフレキソ印刷から選択される、請求項44に記載の方法。第一電極と;第二電極と;該第一電極および該第二電極に接触している半導体成分であって、請求項1~25のいずれか1つに記載の1つ以上の化合物を含む半導体成分とを含む、電子または光電子デバイス。基材と;ゲート電極と;ゲート誘電体成分と;ソース電極と;ドレイン電極と;該ソース電極、該ドレイン電極および該ゲート誘電体成分に接触している半導体成分であって、請求項1~25のいずれか1つに記載の1つ以上の化合物を含む半導体成分とを含む薄膜トランジスターとして構成される、請求項46に記載のデバイス。前記半導体成分が、約10-4cm2/Vs以上の電荷担体移動度μおよび/または約103以上の電流オン/オフ比Ion/Ioffを示すことができる、請求項46または47に記載のデバイス。第一電極と、第二電極と、該第一電極および該第二電極の間に配置された光活性成分であって、請求項1~25のいずれか1つに記載の1つ以上の化合物を含む光活性成分とを含む、光学または光電子デバイス。基材と;アノードと;カソードと;該アノードおよび該カソードの間に配置された光活性成分であって、請求項1~25のいずれか1つに記載の1つ以上の化合物を含む光活性成分とを含む光電池として構成された、請求項49に記載のデバイス。基材と;ゲート電極と;ゲート誘電体成分と;ソース電極と;ドレイン電極と;該ソース電極、該ドレイン電極および該ゲート誘電体成分に接触している光活性成分であって、請求項1~25のいずれか1つに記載の1つ以上の化合物を含む光活性成分とを含む発光トランジスターとして構成された、請求項49に記載のデバイス。前記半導体成分または光活性成分が単層または多数の層を含む積層体として与えられる、請求項46~51のいずれか1つに記載のデバイス。概要前記に鑑みて、本教示は、1個以上のピロロ[3,2-b]ピロール-2,51H,4H-ジオン-3,6-ジイル部分を有するモノマー、オリゴマーおよびポリマー化合物から調製される有機半導体材料を提供する。これらの化合物の関連デバイスならびに関連する調製法および使用法も提供する。本化合物は、周囲条件下での優れた電荷輸送特性、化学安定性、低温加工性、一般的溶媒への高溶解性、および処理多様性例えば、種々の溶解法によるのような特性を示すことができる。その結果、これらの材料をベースとした有機光起電性デバイスは、優れた特性、例えば、大きなPCE、大きな開路電圧Voc、大きな短絡電流Jsc、および化学安定度を示すことができる。さらに、1つ以上の本化合物を半導体層として組み込んだ電界効果デバイス、例えば、薄膜トランジスターは、周囲条件において高い性能を示すことができ、例えば、大きな電荷担体移動度、低いしきい値電圧、および高い電流オン/オフ比の1つ以上を示す。同様に、他の有機半導体系デバイス、例えばOLETおよびOLEDも、本明細書に記載されている有機半導体材料を使用して効率的に製造することができる。本教示は、そのような化合物および半導体材料、ならびに、本明細書に開示されている化合物および半導体材料を組み込んだ種々の組成物、複合体およびデバイスを製造する方法も提供する。本教示の前記ならびに他の特徴および利点は、以下の図面、説明、実施例および特許請求の範囲からより深く理解される。以下に説明する図面は、例示目的のものにすぎないと理解すべきである。図面は、必ずしも縮尺して製図されているのではなく、一般に、本教示の原理を例示することに重点を置いている。図面は、本教示の範囲を決して限定するものではない。詳細な説明本教示は、1個以上のピロロ[3,2-b]ピロール-2,51H,4H-ジオン-3,6-ジイル部分を有するモノマー、オリゴマーおよびポリマー化合物から調製される有機半導体材料を提供する。本教示の化合物は、例えば、電界効果デバイスにおける高い担体移動度および/または良好な電流変調特性、光起電性デバイスにおける光吸収/電荷分離、および/または発光デバイスにおける電荷輸送/再結合/発光のような半導体挙動を示すことができる。さらに、本化合物は、特定の加工利点、例えば、周囲条件における溶解加工性および/または良好な安定度例えば、空気安定度を有することができる。本教示の化合物は、p型またはn型いずれかの半導体材料の調製に使用することができ、それらを、次に、種々の有機電子物品、構造およびデバイス電界効果トランジスター、ユニポーラー回路構成、相補型回路構成、光起電性デバイス、および発光デバイスを含むの製造に使用することができる。本出願の全体にわたって、組成物が、特定の成分を有する、含む、または包含すると記載されているか、または方法が、特定のプロセス工程を有する、含む、または包含すると記載されている場合、本教示の組成物が、列挙された成分から本質的に成るか、またはそれらから成ること、ならびに本教示の方法が、列挙されたプロセス工程から本質的に成るか、またはそれらから成ることも考えられる。本出願において、1つの要素または成分が、列挙されている要素または成分のリストに含まれ、かつ/またはそれから選択されると記載されている場合、該要素または成分は、列記された要素または成分のいずれか1つであり得るか、あるいは2つ以上の列挙要素または成分から成る群から選択することができるものと理解すべきである。さらに、本明細書に記載されている組成物、装置または方法の要素および/または特徴は、明示的または黙示的のいずれにせよ、本教示の趣旨および範囲を逸脱せずに様々に組み合わすことができるものと理解すべきである。含むinclude、includes、including、有するhave、hasまたはhavingという用語の使用は、特に記載のない限り、変更可能であり非限定的であるものと一般に理解すべきである。本明細書における単数形の使用は、特に記載のない限り、複数形も含む逆もまた同様。さらに、約という用語が定量的数値の前に使用されている場合、本教示は、特に記載のない限り、その特定の定量的数値自体も含む。本明細書において使用されている約という用語は、他に指示されないかまたは推定されない限り、基準値からの±10の差異を意味する。工程の順序、または特定の行動を行なう順序は、本教示が実施可能である限り、重要でないものと理解すべきである。さらに、2つ以上の工程または行動が同時に行なわれる場合もある。本明細書において使用されているオリゴマー化合物またはオリゴマー、またはポリマー化合物またはポリマーは、共有化学結合によって連結した1個以上の複数の反復単位を含む分子を意味する。本明細書において使用されているオリゴマーまたはポリマー化合物の反復単位はそれ自体が、該オリゴマーまたはポリマー化合物内で少なくとも2回繰り返されていなければならない。オリゴマーまたはポリマー化合物は、一般式によって表すことができ、式中、Mは、反復単位またはモノマーである。重合度は、2から10,000より大きい数値までであってよい。例えば、オリゴマー化合物の場合、重合度は2~9であり得;ポリマー化合物の場合、重合度は10~約10,000であり得る。オリゴマーまたはポリマー化合物は、唯1つのタイプの反復単位を有することもでき、2つ以上のタイプの種々の反復単位を有することもできる。ポリマー化合物が唯1つのタイプの反復単位を有する場合、それはホモポリマーと称することができる。ポリマー化合物が2つ以上のタイプの種々の反復単位を有する場合、コポリマーまたはコポリマー化合物という用語を代わりに使用することができる。オリゴマーまたはポリマー化合物は、直鎖または分岐鎖であり得る。分岐ポリマーは、樹状ポリマー、例えば、デンドロン化ポリマー、超分岐ポリマー、ブラシ状ポリマーボトル-ブラシとも称される等を含むことができる。特に指定されない限り、コポリマーにおける反復単位の組立ては、頭-尾、頭-頭、または尾-尾であり得る。さらに、特に指定されない限り、コポリマーは、ランダムコポリマー、交互コポリマー、またはブロックコポリマーであり得る。例えば、下記の一般式:を使用して、コポリマー中にxモル分率のAおよびyモル分率のBを有するAとBとのコポリマーを表すことができ、ここで、コモノマーAおよびBの反復の仕方は、交互、ランダム、レジオランダム、レジオレギュラー、またはブロックであり得る。本明細書において使用されている環式部分は、1つ以上例えば1~6個の炭素環または複素環を含むことができる。環式部分は、シクロアルキル基、ヘテロシクロアルキル基、アリール基またはヘテロアリール基であり得即ち、飽和結合のみを含みうるか、または芳香族性に関係なく1つ以上の不飽和結合を含みうる、それぞれ、例えば、3~24個の環原子を含み、本明細書に記載されているように任意に置換され得る。環式部分が単環式部分である実施形態において、該単環式部分は、3~14員の芳香族または非芳香族の炭素環または複素環を含みうる。単環式部分は、例えば、フェニル基または5または6員ヘテロアリール基を含むことができ、それらは、それぞれ、本明細書に記載されているように任意に置換され得る。環式部分が多環式部分である実施形態において、該多環式部分は、互いに縮合した即ち、共通結合を共有している、かつ/またはスピロ原子または1個以上の架橋原子を介して互いに結合している2個以上の環を含むことができる。多環式部分は、8~24員の芳香族または非芳香族の炭素環または複素環、例えばC8-24アリール基または8~24員ヘテロアリール基を含むことができ、それらは、それぞれ、本明細書に記載されているように任意に置換され得る。本明細書において使用されている縮合環または縮合環部分は、少なくとも2個の環を有する多環式環系であって、環の少なくとも1個は芳香族であり、そのような芳香環炭素環式または複素環式は少なくとも1個の他の環これは、芳香族または非芳香族であり得、そして炭素環式または複素環式であり得ると共通する結合を有する多環式環系を意味する。これらの多環式環系は、高度π共役していてもよく、式:を有する多環式芳香族炭化水素、例えば、ペリレンryleneまたは1個以上のヘテロ原子を含むその類似体[式中、aoは、0~3の範囲の整数であり得る];式を有するコロネンまたは1個以上のヘテロ原子を含むその類似体[式中、boは、0~3の範囲の整数であり得る];および式を有する直鎖アセンまたは1個以上のヘテロ原子を含むその類似体[式中、coは、0~4の範囲の整数であり得る]を含むことができる。縮合環部分は、任意に、本明細書に記載されているように置換され得る。本明細書において使用されているハロまたはハロゲンは、フルオロ、クロロ、ブロモおよびヨードを意味する。本明細書において使用されているオキソは、二重結合酸素即ち、=Oを意味する。本明細書において使用されているアルキルは、直鎖または分岐鎖の飽和炭化水素基を意味する。アルキル基の例は、メチルMe、エチルEt、プロピル例えば、n-プロピルおよびイソ-プロピル、ブチル例えば、n-ブチル、イソ-ブチル、s-ブチル、t-ブチル、ペンチル基例えば、n-ペンチル、イソ-ペンチル、ネオペンチル、ヘキシル基等を含む。種々の実施形態において、アルキル基は、1~40個の炭素原子即ち、C1-40アルキル基、例えば、1~20個の炭素原子即ち、C1-20アルキル基を有することができる。いくつかの実施形態において、アルキル基は、1~6個の炭素原子を有することができ、低級アルキル基と称することができる。低級アルキル基の例は、メチル、エチル、プロピル例えば、n-プロピルおよびイソ-プロピル、およびブチル基例えば、n-ブチル、イソ-ブチル、s-ブチル、t-ブチルを含む。いくつかの実施形態において、アルキル基は、本明細書に記載されているように置換され得る。アルキル基は、一般に、他のアルキル基、アルケニル基またはアルキニル基で置換されていない。本明細書において使用されているハロアルキルは、1個以上のハロゲン置換基を有するアルキル基を意味する。種々の実施形態において、ハロアルキル基は、1~40個の炭素原子即ち、C1-40ハロアルキル基、例えば、1~20個の炭素原子即ち、C1-20ハロアルキル基を有することができる。ハロアルキル基の例は、CF3、C2F5、CHF2、CH2F、CCl3、CHCl2、CH2Cl、C2Cl5等を含む。ペルハロアルキル基、即ち、全ての水素原子がハロゲン原子で置き換えられているアルキル基例えば、CF3およびC2F5は、ハロアルキルの定義に含まれる。例えば、C1-40ハロルキル基は、式-CsH2s1-tX0tを有することができ、式中、X0はそれぞれ、F、Cl、BrまたはIであり;sは1~40の整数であり;tは1~81の整数であり;但し、tは2s1未満またはそれに等しい。ペルハロアルキル基でないハロアルキル基は、本明細書に記載されているように置換され得る。本明細書において使用されているアルコキシは、-O-アルキル基を意味する。アルコキシ基の例は、メトキシ、エトキシ、プロポキシ例えば、n-プロポキシおよびイソプロポキシ、t-ブトキシ、ペントキシ、ヘキソキシ基等を含むが、それらに限定されない。-O-アルキル基におけるアルキル基は、本明細書に記載されているように置換され得る。本明細書において使用されているアルキルチオは、-S-アルキル基を意味するこれは、ある場合に、-SOw-アルキルとして表すことができ、この場合にwは0である。アルキルチオ基の例は、メチルチオ、エチルチオ、プロプルチオ例えば、n-プロピルチオおよびイソプロピルチオ、t-ブチルチオ、ペンチルチオ、ヘキシルチオ基等を含むが、それらに限定されない。-S-アルキル基におけるアルキル基は、本明細書に記載されているように置換され得る。本明細書において使用されているアリールアルキルは、-アルキル-アリール基を意味し、ここで、アリールアルキル基は、アルキル基を介して所定化学構造に共有結合している。アリールアルキル基は、-Y-C6-14アリール基の定義に含まれ、ここで、Yは二価アルキル基と定義され、本明細書に記載されているように必要に応じて置換され得る。アリールアルキル基の例は、ベンジル基-CH2-C6H5である。アリールアルキル基は、任意に置換され得、即ち、アリール基および/またはアルキル基が、本明細書に記載されているように置換され得る。本明細書において使用されているアルケニルは、1個以上の炭素-炭素二重結合を有する直鎖または分岐鎖アルキル基を意味する。アルケニル基の例は、エテニル、プロペニル、ブテニル、ペンテニル、ヘキセニル、ブタジエニル、ペンタジエニル、ヘキサジエニル基等を含む。1個以上の炭素-炭素二重結合は、内部例えば、2-ブテンまたは末端例えば1-ブテンに存在することができる。種々の実施形態において、アルケニル基は、2~40個の炭素原子即ち、C2-40アルケニル基、例えば、2~20個の炭素原子即ち、C2-20アルケニル基を有することができる。いくつかの実施形態において、アルケニル基は、本明細書に記載されているように置換され得る。アルケニル基は、一般に、他のアルケニル基でも、アルキル基でも、アルキニル基でも置換されていない。本明細書において使用されているアルキニルは、1個以上の炭素-炭素三重結合を有する直鎖または分岐鎖アルキル基を意味する。アルキニル基の例は、エチニル、プロピニル、ブチニル、ペンチニル、ヘキシニル等を含む。1個以上の炭素-炭素三重結合は、内部例えば、2-ブチンまたは末端例えば1-ブチンに存在することができる。種々の実施形態において、アルキニル基は、2~40個の炭素原子即ち、C2-40アルキニル基、例えば、2~20個の炭素原子即ち、C2-20アルキニル基を有することができる。いくつかの実施形態において、アルキニル基は、本明細書に記載されているように置換され得る。アルキニル基は、一般に、他のアルキニル基でも、アルキル基でも、アルケニル基でも置換されていない。本明細書において使用されているシクロアルキルは、非芳香族炭素環式基を意味し、環化アルキル、アルケニルおよびアルキニル基を含む。種々の実施形態において、シクロアルキル基は、3~24個の炭素原子、例えば、3~20個の炭素原子を有することができる例えば、C3-14シクロアルキル基。シクロアルキル基は、単環式例えば、シクロヘキシルまたは多環式例えば、縮合、架橋および/またはスピロ環系を含有であり得、それにおいて、炭素原子は、環系の中または外に位置する。シクロアルキル基の任意の好適な環位置は、所定化学構造に共有結合することができる。シクロアルキル基の例は、シクロプロピル、シクロブチル、シクロペンチル、シクロヘキシル、シクロヘプチル、シクロペンテニル、シクロヘキセニル、シクロヘキサジエニル、シクロヘプタトリエニル、ノルボルニル、ノルピニル、ノルカリル、アダマンチル、およびスピロ[4.5]デカニル基、ならびにそれらの同族体、異性体等を含む。いくつかの実施形態において、シクロアルキル基は、本明細書に記載されているように置換され得る。本明細書において使用されているヘテロ原子は、炭素または水素以外の任意の元素の原子を意味し、例えば、窒素、酸素、珪素、硫黄、燐およびセレンを含む。本明細書において使用されているシクロヘテロアルキルは、O、S、Se、N、PおよびSi例えば、O、SおよびNから選択される少なくとも1個の環ヘテロ原子を含有し、1個以上の二重または三重結合を任意に含有する非芳香族シクロアルキル基を意味する。シクロヘテロアルキル基は、3~24個の環原子、例えば3~20個の環原子を有することができる例えば、3~14員シクロヘテロアルキル基。シクロヘテロアルキル環における1個以上のN、P、SまたはSe原子例えば、NまたはSは、酸化されていてもよい例えば、モルホリンN-オキシド、チオモルホリンS-オキシド、チオモルホリンS,S-ジオキシド。いくつかの実施形態において、シクロヘテロアルキル基の窒素または燐原子は、置換基、例えば、水素原子、アルキル基、または本明細書に記載されている他の置換基を担持することができる。シクロヘテロアルキル基は、1個以上のオキソ基、例えば、オキソピペリジル、オキソオキサゾリジル、ジオキソ-1H,3H-ピリミジル、オキソ-21H-ピリジル等も含有することができる。シクロヘテロアルキル基の例は、特に、モルホリニル、チオモルホリニル、ピラニル、イミダゾリジニル、イミダゾリニル、オキサゾリジニル、ピラゾリジニル、ピラゾリニル、ピロリジニル、ピロリニル、テトラヒドロフラニル、テトラヒドロチオフェニル、ピペリジニル、ピペラジニル等を含む。いくつかの実施形態において、シクロヘテロアルキル基は、本明細書に記載されているように置換され得る。本明細書において使用されているアリールは、芳香族単環式炭化水素環系、または芳香族多環式環系を意味し、該多環式環系において、2個以上の芳香族炭化水素環が縮合している即ち、共通の結合を有するか、または少なくとも1個の芳香族単環式炭化水素環が1個以上のシクロアルキルおよび/またはシクロヘテロアルキル環に縮合している。アリール基は、その環系中に6~24個の炭素原子を有することができ例えば、C6-20アリール基、それは多縮合環を含みうる。いくつかの実施形態において、多環式アリール基は、8~24個の炭素原子を有することができる。アリール基の任意の好適な環位置を、所定化学構造に共有結合させることができる。芳香族炭素環のみを有するアリール基の例は、フェニル、1-ナフチル二環式、2-ナフチル二環式、アントラセニル三環式、フェナントレニル三環式、ペンタセニル五環式等を含む。少なくとも1個の芳香族炭素環が1個以上のシクロアルキルおよび/またはシクロヘテロアルキル環に縮合している多環式環系の例は、特に、下記のベンゾ誘導体を含む:シクロペンタン即ち、インダニル基、これは5,6-二環式シクロアルキル/芳香環系である、シクロヘキサン即ち、テトラヒドロナフチル基、これは6,6-二環式シクロアルキル/芳香環系である、イミダゾリン即ち、ベンズイミダゾリニル基、これは5,6-二環式シクロヘテロアルキル/芳香環系である、およびピラン即ち、クロメニル基、これは6,6-二環式シクロヘテロアルキル/芳香環系である。アリール基の他の例は、ベンゾジオキサニル、ベンゾジオキソリル、クロマニル、インドリニル基等を含む。いくつかの実施形態において、アリール基は、本明細書に記載されているように置換され得る。いくつかの実施形態において、アリール基は、1個以上のハロゲン置換基を有することができ、ハロアリール基と称することができる。ペルハロアリール基、即ち、全ての水素原子がハロゲン原子で置き換えられているアリール基例えば、-C6F5は、ハロアリールの定義に含まれる。特定の実施形態において、アリール基は、他のアリール基で置換され、ビアリール基と称することができる。ビアリール基中の各アリール基は、本明細書に記載されているように置換され得る。本明細書において使用されているヘテロアリールは、酸素O、窒素N、硫黄S、珪素SiおよびセレンSeから選択される少なくとも1個の環ヘテロ原子を含有する芳香族単環式環系、または、環系に存在する少なくとも1個の環が芳香族であり、少なくとも1個の環ヘテロ原子を含有する多環式環系を意味する。多環式ヘテロアリール基は、縮合した2個以上のヘテロアリール環を有する基、ならびに1個以上の芳香族炭素環、非芳香族炭素環および/または非芳香族シクロヘテロアルキル環に縮合した、少なくとも1個の単環式ヘテロアリール環を有する基を含む。ヘテロアリール基は、全体として、例えば、5~24個の環原子を有することができ、1~5個の環ヘテロ原子を有することができる即ち、5~20員ヘテロアリール基。ヘテロアリール基は、ヘテロ原子または炭素原子において所定化学構造に結合させて、安定構造を生じることができる。一般に、ヘテロアリール環は、O-O、S-SまたはS-O結合を含有しない。しかし、ヘテロアリール基中の1個以上のNまたはS原子は酸化され得る例えば、ピリジンN-オキシド、チオフェンS-オキシド、チオフェンS,S-ジオキシド。ヘテロアリール基の例は、例えば、下記に示す5または6員単環式および5-6二環式環系を含む:[式中、Tは、O、S、NH、N-アルキル、N-アリール、N-アリールアルキル例えば、N-ベンジル、SiH2、SiHアルキル、Siアルキル2、SiHアリールアルキル、Siアリールアルキル2、またはSiアルキルアリールアルキルである]。そのようなヘテロアリール環は、下記を含む:ピロリル、フリル、チエニル、ピリジル、ピリミジル、ピリダジニル、ピラジニル、トリアゾリル、テトラゾリル、ピラゾリル、イミダゾリル、イソチアゾリル、チアゾリル、チアジアゾリル、イソオキサゾリル、オキサゾリル、オキサジアゾリル、インドリル、イソインドリル、ベンゾフリル、ベンゾチエニル、キノリル、2-メチルキノリル、イソキノリル、キノキサリル、キナゾリル、ベンゾトリアゾリル、ベンズイミダゾリル、ベンゾチアゾリル、ベンズイソチアゾリル、ベンズイソオキサゾリル、ベンゾオキサジアゾリル、ベンゾオキサゾリル、シンノリニル、1H-インダゾリル、2H-インダゾリル、インドリジニル、イソベンゾフリル、ナフチリジニル、フタラジニル、プテリジニル、プリニル、オキサゾロピリジニル、チアゾロピリジニル、イミダゾピリジニル、フロピリジニル、チエノピリジニル、ピリドピリミジニル、ピリドピラジニル、ピリドピリダジニル、チエノチアゾリル、チエノキサゾリル、チエノイミダゾリル基等。ヘテロアリール基の他の例は、4,5,6,7-テトラヒドロインドリル、テトラヒドロキノリニル、ベンゾチエノピリジニル、ベンゾフロピリジニル基等を含む。いくつかの実施形態において、ヘテロアリール基は、本明細書に記載されているように置換され得る。本教示の化合物は、2個の他の部分と共有結合を形成することができる結合基として本明細書において定義される二価基を含むことができる。例えば、本教示の化合物は、下記を含むことができる:二価C1-20アルキル基例えば、メチレン基、二価C2-20アルケニル基例えば、ビニリル基、二価C2-20アルキニル基例えば、エチニリル基、二価C6-14アリール基例えば、フェニリル基;二価3~14員シクロヘテロアルキル基例えば、ピロリジリル、および/または二価5~14員ヘテロアリール基例えば、チエニリル基。一般に、化学基例えば、-Ar-は、基の前と後ろに2つの結合を含有することによって二価であると理解される。全ての一般的種類の置換基を反映する数百の最も一般的置換基の、電子供与または電子求引特性は、決定され、定量化され、公表されている。電子供与および電子求引特性の最も一般的な定量化は、ハメットσ値による。水素は、ゼロのハメットσ値を有し、他の置換基は、それらの電子求引または電子供与特性に直接関係して正または負に増加するハメットσ値を有する。負のハメットσ値を有する置換基は、電子供与すると考えられ、正のハメットσ値を有する置換基は、電子求引すると考えられる。Lange’sHandbookofChemistry、第12版、McGrawHill,1979,Table3-12,pp.3-134~3-138参照それは、多くの一般的に遭遇する置換基のハメットσ値を列挙しており、参照により本明細書に組み入れられる。電子受容基という用語は、本明細書において、電子受容体および電子求引基と同義語として使用できるものと理解すべきである。特に、電子求引基EWGまたは電子受容基または電子受容体は、水素原子が分子中の同じ位置を占めている場合に、水素原子より強く電子をそれ自身に引き付ける官能基を意味する。電子求引基の例は、下記を含むが、それらに限定されない:ハロゲンまたはハロ例えば、F、Cl、Br、I、-NO2、-CN、-NC、-SR02、-NR03、-SO3H、-SO2R0、-SO3R0、-SO2NHR0、-SO2NR02、-COOH、-COR0、-COOR0、-CONHR0、-CONR02、C1-40ハロアルキル基、C6-14アリール基、および5~14員電子不足ヘテロアリール基[ここで、R0は、C1-20アルキル基、C2-20アルケニル基、C2-20アルキニル基、C1-20ハロアルキル基、C1-20アルコキシ基、C6-14アリール基、C3-14シクロアルキル基、3~14員シクロヘテロアルキル基、および5~14員ヘテロアリール基であり、これらは、それぞれ、任意に、本明細書に記載されているように置換され得る]。例えば、C1-20アルキル基、C2-20アルケニル基、C2-20アルキニル基、C1-20ハロアルキル基、C1-20アルコキシ基、C6-14アリール基、C3-14シクロアルキル基、3~14員シクロヘテロアルキル基、および5~14員ヘテロアリール基は、1~5個の小電子求引基、例えば、F、Cl、Br、-NO2、-CN、-NC、-SR02、-NR03、-SO3H、-SO2R0、-SO3R0、-SO2NHR0、-SO2NR02、-COOH、-COR0、-COOR0、-CONHR0、および-CONR02で任意に置換され得る。電子供与基という用語は、本明細書において、電子供与体と同義語として使用できるものと理解すべきである。特に、電子供与基または電子供与体は、水素原子が分子中の同じ位置を占めている場合に、水素原子より強く電子を隣接原子に供与する官能基を意味する。電子供与基の例は、下記を含む:-OH、-OR0、-NH2、-NHR0、-NR02、および5~14員電子豊富ヘテロアリール基[ここで、R0は、C1-20アルキル基、C2-20アルケニル基、C2-20アルキニル基、C6-14アリール基、またはC3-14シクロアルキル基である]。種々の非置換ヘテロアリール基は、電子豊富またはπ過剰または電子不足またはπ欠乏として記述することができる。そのような分類は、ベンゼン中の炭素原子と比較した、各環原子上の平均電子密度に基づく。電子豊富系の例は、1個のヘテロ原子を有する5員ヘテロアリール基、例えば、フラン、ピロールおよびチオフェン、ならびにそれらのベンゾ縮合対応物、例えば、ベンゾフラン、ベンゾピロールおよびペンゾチオフェンを含む。電子不足系の例は、1個以上のヘテロ原子を有する6員ヘテロアリール基、例えば、ピリジン、ピラジン、ピリダジンおよびピリミジン、ならびにそれらのベンゾ縮合対応物、例えば、キノリン、イソキノリン、キノキサリン、シンノリン、フタラジン、ナフチリジン、キナゾリン、フェナントリジン、アクリジンおよびプリンを含む。混合ヘテロ芳香環は、環中の1個以上のヘテロ原子の種類、数および位置に依存してどちらかの種類に属しうる。Katritzky,A.RおよびLagowski,J.M.,HeterocyclicChemistryJohnWileySons,NewYork,1960参照。本明細書の様々な箇所で、置換基が群または範囲で開示されている。その記載は、そのような群および範囲の、あらゆる個々の部分的組合せを含むことを明確に意図している。例えば、C1-6アルキルという用語は、C1、C2、C3、C4、C5、C6、C1-C6、C1-C5、C1-C4、C1-C3、C1-C2、C2-C6、C2-C5、C2-C4、C2-C3、C3-C6、C3-C5、C3-C4、C4-C6、C4-C5およびC5-C6アルキルを個々に開示することを明確に意図している。他の例として、0~40の範囲の整数は、0、1、2、3、4、5、6、7、8、9、10、11、12、13、14、15、16、17、18、19、20、21、22、23、24、25、26、27、28、29、30、31、32、33、34、35、36、37、38、39および40を個々に開示することを明確に意図し、1~20の範囲の整数は、1、2、3、4、5、6、7、8、9、10、11、12、13、14、15、16、17、18、19および20を個々に開示することを明確に意図している。他の例は、1~5個の置換基で任意に置換されたという語句を含み、これは、0、1、2、3、4、5、0~5、0~4、0~3、0~2、0~1、1~5、1~4、1~3、1~2、2~5、2~4、2~3、3~5、3~4、および4~5個の置換基を含むことができる化学基を個々に開示することを明確に意図している。本明細書に記載されている化合物は、不斉原子キラル中心とも称されるを含有することができ、いくつかの化合物は、2個以上の不斉原子または中心を含有することができ、従って、これは、光学異性体鏡像異性体およびジアステレオ異性体幾何異性体を生じうる。本教示は、そのような光学異性体およびジアステレオ異性体を含み、この光学異性体およびジアステレオ異性体はそれらのそれぞれの分解鏡像異性体的またはジアステレオ異性体的純粋異性体例えば、または-立体異性体およびそれらのラセミ混合物、ならびに鏡像異性体およびジアステレオ異性体の他の混合物を含む。いくつかの実施形態において、光学異性体は、当業者に既知の標準方法例えば、キラル分離、ジアステレオマー塩形成、速度論的分割および不斉合成を含むによって、鏡像異性体的に豊富化された形態または純粋な形態で得ることができる。本教示は、アルケニル部分を含有する化合物例えば、アルケン、アゾ、およびイミンのシス-およびトランス-異性体も包含する。本教示の化合物は、純粋形態の全ての可能な位置異性体、およびそれらの混合物を包含することも理解すべきである。いくつかの実施形態において、本化合物の製造は、当業者に既知の標準分離法を使用して、例えば、1つ以上のカラムクロマトグラフィー、薄層クロマトグラフィー、疑似移動床クロマトグラフィーおよび高性能液体クロマトグラフィーを使用することによって、そのような異性体を分離することを含みうる。しかし、位置異性体の混合物は、本明細書に記載されている本教示の、かつ/または当業者に既知の、個々の位置異性体の使用と同様に使用することができる。1つの位置異性体の記述は、特に記載のない限り、任意の他の位置異性体および任意の位置異性体混合物を含むことが明確に意図される。本明細書において使用されている脱離基LGは、例えば置換または脱離反応の結果として、安定化学種として置き換えることができる荷電または非荷電原子または原子団を意味する。脱離基の例は、下記を含むが、それらに限定されない:ハロゲン例えば、Cl、Br、I、アジドN3、チオシアネートSCN、ニトロNO2、シアネートCN、水H2O、アンモニアNH3、およびスルホネート基例えば、OSO2-R、ここでRはC1-10アルキル基またはC6-14アリール基であり得、それぞれ、C1-10アルキル基および電子求引基から独立に選択される1~4個の基で任意に置換されている、例えば、トシレートトルエンスルホネート、OTs、メシレートメタンスルホネート、OMs、ブロシレートp-ブロモベンゼンスルホネート、OBs、ノシレート4-ニトロベンゼンスルホネート、ONs、およびトリフレートトリフルオロメタンスルホネート、OTf。本明細書において使用されているp型半導体材料またはp型半導体は、正孔を主要電流または電荷担体として有する半導体材料を意味する。いくつかの実施形態において、p型半導体材料が基材に堆積している場合、それは約10-5cm2/Vsを超える正孔移動度を与えることができる。電界効果デバイスの場合、p型半導体は、約10より大きい電流オン/オフ比も示すことができる。本明細書において使用されているn型半導体材料またはn型半導体は、電子を主要電流または電荷担体として有する半導体材料を意味する。いくつかの実施形態において、n型半導体材料が基材に堆積している場合、それは約10-5cm2/Vsを超える電子移動度を与えることができる。電界効果デバイスの場合、n型半導体は、約10より大きい電流オン/オフ比も示すことができる。本明細書において使用されている移動度は、電荷担体、例えば、p型半導体材料の場合の正孔または正電荷の単位およびn型半導体材料場合の電子が、電界の影響下で材料中を移動する速度の尺度を意味する。デバイスアーキテクチャーに依存するこのパラメーターは、電界効果デバイスまたは空間電荷制限電流測定を使用して測定することができる。本明細書において使用されている曲線因子FFは、[実際に得られる最大電力PmまたはVmp×Jmp]/[理論実際に得られない電力Jsc×Voc]の比率パーセンテージで示されるである。従って、FFは下記の等式を使用して求めることができる:FF=Vmp×Jmp/Jsc×Voc[式中、JmpおよびVmpは、それぞれ、最大電力点Pmにおける電流密度および電圧を表し、この最大電力点は、J×Vがその最大値に達するまで、回路における抵抗を変化させることによって得られる;JscおよびVocは、それぞれ、短路電流および開路電圧を表す]。曲線因子は、太陽電池性能の評価における主要パラメーターである。市販太陽電池は、典型的には、約0.60以上の曲線因子を有する。本明細書において使用されている開路電圧Vocは、外部負荷が接続されていない場合のデバイスのアノードとカソードの間の電位差である。本明細書において使用されている太陽電池の電力変換効率PCEは、電気エネルギーに対する、吸収光から変換された電力のパーセンテージである。太陽電池のPCEは、最大電力点Pmを、標準試験条件STC下の入力光放射照度E、W/m2および太陽電池の表面積Ac、m2で除することによって算出することができる。STCは、典型的には、温度25°C、放射照度1000W/m2、およびエアマス1.5AM1.5スペクトルを意味する。本明細書において使用されている成分例えば、薄膜層は、それが光子を吸収して光電流の発生用の励起子を生じることができる1つ以上の化合物を含有する場合に、光活性であると考えることができる。明細書を通して、構造は、化学名と共に示される場合もあり、そうでない場合もある。命名法に関して何らかの疑問が生じた場合、構造が優先される。一態様において、本教示は、モノマー、オリゴマーおよびポリマー半導体化合物、ならびに電子、光電子または光学デバイスにおけるこれらの化合物の使用に関する。より明確には、これらの化合物は、同じであっても異なっていてもよく、独立に、式を有することができる1つ以上の任意に置換されたピロロ[3,2-b]ピロール-2,51H,4H-ジオン-3,6-ジイル部分を含むことができる[式中、R1およびR2は、独立に、H、または全体として化合物に向上した望ましい特性を付与することができる置換基であり得る]。例えば、1つ以上の電子求引または電子供与部分を含む特定の置換基は、化合物の電子特性を調節することができ、1つ以上の脂肪族鎖を含む置換基は、有機溶媒中の化合物の溶解性を向上させることができる。従って、特定の実施形態において、R1およびR2は、独立に、直鎖または分岐鎖のC3-40アルキル基であり得、該基の例は、n-ヘキシル基、n-オクチル基、n-ドデシル基、1-メチルプロピル基、1-メチルブチル基、1-メチルペンチル基、1-メチルヘキシル基、1-エチルプロピル基、1-エチルブチル基、1,3-ジメチルブチル基、2-エチルヘキシル基、2-ヘキシルオクチル基、2-オクチルドデシル基、および2-デシルテトラデシル基を含む。特定の実施形態において、R1およびR2は、独立に、直鎖または分岐鎖のC3-40アルケニル基例えば、先に具体的に挙げた直鎖または分岐鎖C3-40アルキル基であって、1個以上の飽和結合が不飽和結合で置き換えられた基であり得る。特定の実施形態において、R1およびR2は、独立に、分岐鎖C3-20アルキル基または分岐鎖C3-20アルケニル基であり得る。特定の実施形態において、R1およびR2は、独立に、直鎖または分岐鎖のC3-40ハロアルキル基例えば、先に具体的に挙げた直鎖または分岐鎖のC3-40アルキル基であって、1個以上の水素原子がFまたはCl等のハロゲン化物で置き換えられている基であり得る。特定の実施形態において、R1およびR2は、独立に、直鎖もしくは分岐鎖のC6-40アルキル、アルケニルもしくはハロアルキル基、直鎖もしくは分岐鎖のC6-40アルキル、アルケニルもしくはハロアルキル基で置換されたアリールアルキル基例えば、ベンジル基、直鎖もしくは分岐鎖のC6-40アルキル、アルケニルもしくはハロアルキル基で置換されたアリール基例えば、フェニル基、または直鎖もしくは分岐鎖のC6-40アルキル、アルケニルもしくはハロアルキル基で置換されたビアリール基例えば、ビフェニル基であり得、ここで、該アリール基は、それぞれ、任意に、1~5個のハロ基例えば、Fで置換され得る。いくつかの実施形態において、R1およびR2は、2個のアリール基がリンカーを介して共有結合しているビアリール基であり得る。例えば、リンカーは、二価C1-40アルキル基であり得、ここで、1個以上の非隣接CH2基は、-O-、-S-または-Se-によって任意に置き換えることができ、但し、O、Sおよび/またはSe原子は、互いに直接的に結合していないものとする。リンカーは、本明細書に記載されている他のヘテロ原子および/または官能基を含むことができる。特定の実施形態において、R1およびR2は、独立に、-CH2CH2OtRe、-CF2CF2OtRe、-CH2CF2OtRe、および-CF2CH2OtReから選択され得、ここで、Reは、H、C1-40アルキル基、およびC1-40ハロアルキル基から選択され得、tは、1、2、3、4、5、6、7、8、9または10であり得る。特定の実施形態において、R1およびR2は、独立に、C6-14アリール基または5~14員ヘテロアリール基であり得、該基は、それぞれ、任意に、ハロゲン、CN、オキソ、=CCN2、C1-40アルキル基、C1-40ハロアルキル基、C1-40アルコキシ基、およびC1-40アルキルチオ基から独立に選択される1~2個の基で置換され得る。例えば、R1およびR2は、独立に、チエニル基または8~14員チエニル縮合ヘテロアリール基であり得、該基は、それぞれ、任意に、本明細書に記載されているように置換され得る。より一般的には、R1およびR2は、独立に、H、C1-40アルキル基、C2-40アルケニル基、C2-40アルキニル基、C1-40ハロアルキル基、および1~4つの環式部分から選択され得、ここで、該C1-40アルキル基、C2-40アルケニル基、C2-40アルキニル基およびC1-40ハロアルキル基は、それぞれ、任意に、ハロゲン、-CN、NO2、OH、-NH2、-NHC1-20アルキル、-NC1-20アルキル2、-SO2OH、-CHO、-CO-C1-20アルキル、-COOH、-CO-OC1-20アルキル、-CONH2、-CONH-C1-20アルキル、-CONC1-20アルキル2、-OC1-20アルキル、-OCR’2CR2t-、-SiH3、-SiHC1-20アルキル2、-SiH2C1-20アルキル、および-SiC1-20アルキル3から独立に選択される1~10個の置換基で置換され得、ここで、R’およびRは、それぞれ独立に、HまたはFであり、tは、1~20の範囲の整数であり;該C1-40アルキル基、C2-40アルケニル基、C2-40アルキニル基およびC1-40ハロアルキル基は、それぞれ、任意のリンカーを介して該イミド窒素原子に共有結合し得;該1~4つの環式部分は、それぞれ、同じであっても異なっていてもよく、互いに、または任意のリンカーを介して該イミド窒素に共有結合し得、任意に、ハロゲン、-CN、オキソ、NO2、OH、=CCN2、-NH2、-NHC1-20アルキル、-NC1-20アルキル2、-SO2OH、-CHO、-COOH、-CO-C1-20アルキル、-CO-OC1-20アルキル、-CONH2、-CONH-C1-20アルキル、-CONC1-20アルキル2、-SiH3、-SiHC1-20アルキル2、-SiH2C1-20アルキル、-SiC1-20アルキル3、-O-C1-20アルキル、-OCR’2CR2t-、C1-20アルキル基、C2-20アルケニル基、C2-20アルキニル基、およびC1-20ハロアルキル基から独立に選択される1~5個の置換基で置換され得;ここで、該C1-20アルキル基、C2-20アルケニル基、C2-20アルキニル基、およびC1-20ハロアルキル基は、それぞれ、任意に、ハロゲン、-CN、NO2、OH、-NH2、-NHC1-6アルキル、-NC1-6アルキル2、-SO2OH、-CHO、-CO-C1-6アルキル、-COOH、-CO-OC1-6アルキル、-CONH2、-CONH-C1-6アルキル、-CONC1-6アルキル2、-OC1-6アルキル、-SiH3、-SiHC1-6アルキル2、-SiH2C1-6アルキル、および-SiC1-6アルキル3から独立に選択される1~5個の置換基で置換され得、ここで、R’、Rおよびtは、本明細書において定義した通りである。さらに例示すれば、特定の実施形態において、R1およびR2は、独立に、Hまたは-L-Raから選択され得、ここで、Raは、C1-40アルキル基、C2-40アルケニル基、C2-40アルキニル基、およびC1-40ハロアルキル基から選択され、該基は、それぞれ、ハロゲン、-CN、NO2、OH、-NH2、-NHC1-20アルキル、-NC1-20アルキル2、-SO2OH、-CHO、-CO-C1-20アルキル、-COOH、-CO-OC1-20アルキル、-CONH2、-CONH-C1-20アルキル、-CONC1-20アルキル2、-OC1-20アルキル、-OCR’2CR2t-、-SiH3、-SiHC1-20アルキル2、-SiH2C1-20アルキル、および-SiC1-20アルキル3から独立に選択される1~10個の置換基で任意に置換され得、ここで、R’、Rおよびtは、本明細書において定義した通りであり;Lは、共有結合、または1個以上のヘテロ原子を含むリンカーである。例えば、Lは、-Y-[O-Y]t-例えば、-Y-OCR’2CR2t-、-[Y-O]t-Y-例えば、-CR’2CR2Ot-Y-、-Y-[SOw]-Y-、-Y-CO-Y-、-Y-[NRcCO]-Y-、-Y-[CONRc]-、-Y-NRc-Y-、-Y-[SiRc2]-Y-から選択されるリンカーであり得、ここで、Yは、それぞれ独立に、二価C1-20アルキル基、二価C2-20アルケニル基、二価C2-20ハロアルキル基、および共有結合から選択され;Rcは、H、C1-6アルキル基、C6-14アリール基、および-C1-6アルキル-C6-14アリール基から選択され;wは0、1または2であり、R’、Rおよびtは、本明細書において定義した通りである。いくつかの実施形態において、R1およびR2は、独立に、H、C3-40アルキル基、C4-40アルケニル基、C4-40アルキニル基、およびC3-40ハロアルキル基から選択され得、ここで、これらの基は、それぞれ、直鎖または分岐鎖であり得、任意に、本明細書に記載されているように置換され得る。他の実施形態において、R1およびR2は、独立に、1個以上の環式部分を含むことができる。例えば、R1およびR2は、独立に、-L’-Cy1、-L’-Cy1-L’-Cy2、-L’-Cy1-L’-Cy2-Cy2、-L’-Cy1-Cy1、-L’-Cy1-Cy1-L’-Cy2、-L’-Cy1-Cy1-L’-Cy2-Cy2、-L’-Cy1-L-Ra、-L’-Cy1-L’-Cy2-L-Ra、-L’-Cy1-L’-Cy2-Cy2-L-Ra、-L’-Cy1-Cy1-L-Ra、および-L’-Cy1-Cy1-L’-Cy2-L-Raから選択され得、ここで、Cy1およびCy2は、それぞれ独立に、C6-14アリール基、5~14員ヘテロアリール基、C3-14シクロアルキル基、および3~14員シクロヘテロアルキル基から選択され、該基は、それぞれ、ハロゲン、-CN、オキソ、=CCN2、C1-6アルキル基、C1-6アルコキシ基、およびC1-6ハロアルキル基から独立に選択される1~5個の置換基で任意に置換され得;L’は、それぞれ独立に、共有結合、または-Y-[O-Y]t-例えば、-Y-OCR’2CR2t-、-[Y-O]t-Y-例えば、-CR’2CR2Ot-Y-、-Y-[SOw]-Y-、-Y-CO-Y-、-Y-[NRcCO]-Y-、-Y-[CONRc]-、-Y-NRc-Y-、-Y-[SiRc2]-Y-、二価C1-20アルキル基、二価C2-20アルケニル基、および二価C2-20ハロアルキル基から選択されるリンカーであり、ここで、Y、R’、R、Rc、tおよびwは、先において定義した通りであり;Raは、C1-40アルキル基、C2-40アルケニル基、C2-40アルキニル基、およびC1-40ハロアルキル基から選択され、該基は、それぞれ、ハロゲン、-CN、NO2、OH、-NH2、-NHC1-20アルキル、-NC1-20アルキル2、-SO2OH、-CHO、-CO-C1-20アルキル、-COOH、-CO-OC1-20アルキル、-CONH2、-CONH-C1-20アルキル、-CONC1-20アルキル2、-OC1-20アルキル、-OCR’2CR2t-、-SiH3、-SiHC1-20アルキル2、-SiH2C1-20アルキル、および-SiC1-20アルキル3から独立に選択される1~10個の置換基で任意に置換され得、ここで、R’、Rおよびtは、本明細書において定義した通りである。R1およびR2の他の例は、1直鎖または分岐鎖のC1-40アルキル基およびC2-40アルケニル基、例えば:n-ヘキシル、n-ドデシル、2任意に置換されたシクロアルキル基、例えば:ならびに3任意に置換されたアリール基、アリールアルキル基、ビアリール基、ビアリールアルキル基、例えば:を含む。種々の実施形態において、R1およびR2は同じであり得る。いくつかの実施形態において、本化合物はモノマー化合物である。例えば、モノマー化合物は、式を有することができ、式中、Vは、共有結合、または本明細書において定義した通りである共役リンカーUであり得;Xは、それぞれ独立に、H、C1-40アルキル基、C2-40アルケニル基、C2-40アルキニル基、C1-40ハロアルキル基、および本明細書において定義した通りである反応性基または重合性基から選択され得る。典型的には、共役リンカーUは、それぞれ独立に、少なくとも1個の共役環式部分を含むことができる。例えば、各Uは、10個までの共役環式部分を含むことができる。例示すれば、Uはから選択され得、式中、Ar1は、それぞれ独立に、C6-14アリール基または5~14員ヘテロアリール基であり得、該基は、それぞれ、任意に、ハロゲン、CN、オキソ、=CCN2、C1-40アルキル基、C1-40ハロアルキル基、C1-40アルコキシ基、およびC1-40アルキルチオ基から独立に選択される1~2個の基で置換され得;Zは、直鎖共役リンカーであり得;mはそれぞれ、1、2、3または4であり得;tは、1~20の範囲の整数である。特定の実施形態において、Ar1は、それぞれ独立に、任意に置換された単環式5または6員ヘテロアリール基および任意に置換された多環式8~14員ヘテロアリール基から選択され得る。例えば、各Ar1は、フェニル基、チエニル基、フリル基、ピロリル基、イソチアゾリル基、チアゾリル基、1,2,4-チアジアゾリル基、1,3,4-チアジアゾリル基、1,2,5-チアジアゾリル基、および8~14員のベンゾ縮合またはチエニル縮合ヘテロアリール基から選択され得、該基は、それぞれ、任意に、ハロゲン、CN、オキソ、=CCN2、C1-40アルキル基、C1-40ハロアルキル基、C1-40アルコキシ基、およびC1-40アルキルチオ基から独立に選択される1~2個の基で置換され得る。8~14員のベンゾ縮合またはチエニル縮合ヘテロアリール基の例は、ナフチル基、アントラセニル基、チエノチオフェニル基例えば、チエノ[3,2-b]チオフェン-2-イル基、ベンゾチエニル基、ベンゾチアゾリル基、ベンゾイソチアゾリル基、ベンゾチアジアゾリル基、およびベンゾジチオフェン-2,6-イル基を含む。一例として、各Ar1は、独立に、から選択され得、式中、R4は、それぞれ独立に、HまたはR3であり、R3は、ハロゲン、CN、オキソ、=CCN2、C1-40アルキル基、C1-40ハロアルキル基、C1-40アルコキシ基、およびC1-40アルキルチオ基から選択される。さらに例示すれば、またはおよびにおける各は、同じであっても異なっていてもよい2個以上のAr1基を含むことができる。Uが2個以上の異なるAr1基を含む実施形態において、該Ar1基は、異なる共役環式部分および/または異なるように置換された共役環式部分例えば、置換もしくは非置換の部分、および/または異なる置換基を有する部分を含むを含むことができる。直鎖共役リンカーZは、二価エテニル基すなわち、1個の二重結合を有する、二価エチニル基すなわち、1個の三重結合を有する、2個以上の共役二重または三重結合を含むC4-40アルケニルもしくはアルキニル基、またはSi、N、P等のヘテロ原子を含むことができるいくつかの他の非環式共役系等であり得る。例えば、Zは、から選択され得、式中、R4は、本明細書において定義した通りである。特定の実施形態において、Zは、から選択され得る。従って、本教示によるモノマー化合物は、式を有することができ、式中、Ar1、R1、R2、X、Z、m、およびtは、本明細書において定義した通りである。例えば、特定の本教示によるモノマー化合物は、式:を有することができ、式中、R1、R2、R4、およびXは、本明細書において定義した通りである。本モノマー化合物は、1つ以上の異性体ピロロ[3,4-c]ピロール-1,42H,5H-ジオン-3,6-ジイル部分も含むことができる。例えば、任意に置換されたピロロ[3,2-b]ピロール-2,51H,4H-ジオン-3,6-ジイル部分を表すためにMa、および任意に置換されたピロロ[3,4-c]ピロール-1,42H,5H-ジオン-3,6-ジイル部分を表すためにMbを使用し、特定の本教示によるモノマー化合物は、式で表すことができ、式中、VおよびXは、本明細書において定義した通りである。本モノマー化合物の種々の実施形態において、Xは、本モノマー化合物のホモポリマーへの自己重合またはさらなる単位とのコオリゴマーもしくはコポリマーへの共重合のいずれかが可能である重合性基であり得る本明細書において以下により詳細に記載する。そのような自己重合および共重合は、当業者に既知の金属触媒カップリング反応、例えば、Stilleカップリング、Suzukiカップリング、Negishiカップリング、Kumadaカップリング、およびYamamotoカップリングを含む種々の重合スキームによって行なうことができる。例えば、Xは、ハロゲン例えば、Cl、Br、I、スルホン酸基、有機スズ部分、およびボロン酸エステル部分から選択され得る。従って、いくつかの実施形態において、本化合物は、2つ以上の任意に置換されたピロロ[3,2-b]ピロール-2,51H,4H-ジオン-3,6-ジイル部分を含むオリゴマーまたはポリマー化合物であって、該ピロロ[3,2-b]ピロール部分が、該化合物の主鎖の一部を形成することができるか、または該主鎖に懸垂基としてグラフトされることができる化合物であり得る。例えば、特定の実施形態において、本オリゴマーまたはポリマー化合物は、2つ以上例えば、3つ以上、4つ以上、5つ以上、8つ以上、または10以上の任意に置換されたピロロ[3,2-b]ピロール-2,51H,4H-ジオン-3,6-ジイル部分を該化合物の主鎖の一部として含むことができる。これらのオリゴマーまたはポリマー化合物は、式の1個以上の反復単位を有することができ、式中、R1、R2およびVは、本明細書において定義した通りである。重合度nは、2~約10,000、3~約10,000、4~約10,000、5~約10,000、8~約10,000、または10~約10,000の範囲であり得る。例えば、オリゴマー化合物では、重合度は2~9の範囲であり得;ポリマー化合物では、重合度は10~10,000の範囲であり得る。特定の実施形態において、本オリゴマーまたはポリマー化合物は1つの型の反復単位だけを有することができる。従って、これらの化合物は、式で表すことができ、式中、nは、2~10,000の範囲、例えば、3~10,000、4~10,000、5~10,000、6~10,000、7~10,000、8~10,000、9~10,000、または10~10,000の範囲の整数であり得;Ar1、R1、R2、Z、mおよびtは、本明細書において定義した通りである。一例として、各Ar1は、独立に、から選択され得、式中、R4は、それぞれ独立に、HまたはR3であり、R3は、ハロゲン、CN、オキソ、=CCN2、C1-40アルキル基、C1-40ハロアルキル基、C1-40アルコキシ基、およびC1-40アルキルチオ基から選択され;R1およびR2は、C6-40アルキル基であり得;Zは、エテニル基であり得、mおよびtは、独立に、1、2、3または4であり得る。特定の実施形態において、本オリゴマーまたはポリマー化合物は、式で表すことができ、式中、R1およびR2は、C6-40アルキル基であり得;R4はそれぞれ、H、C1-10アルキル基、C1-10ハロアルキル基、C1-10アルコキシ基、およびC1-10アルキルチオ基から選択され得、nは、2~10,000の範囲例えば、3~10,000;5~10,000;または10~10,000の範囲の整数であり得る。特定の実施形態において、本オリゴマーまたはポリマー化合物は、式の2個以上の反復単位を含むことができ、式中、反復単位は、異なるR1およびR2基および/またはV基を有し、R1、R2、およびVは、本明細書において定義した通りである。例えば、本オリゴマーまたはポリマー化合物は、式を有することができ、式中、0<x<1であり、y=1-xであり、M1およびM1’は、それぞれ、式:[式中、R1およびR2は直鎖C6-20アルキル基であり、R1’およびR2’は分岐鎖直鎖C6-20アルキル基であり、Ar1およびtは、本明細書において定義した通りである];[式中、各Ar1は非置換チエニル基であり、Ar1’はアルキル置換チエニル基であり、R1およびR2は、本明細書において定義した通りである];または[式中、R1、R2、およびAr1は、本明細書において定義した通りである]を有することができる。該2つの反復単位は、ランダムポリマー、レジオレギュラーregioregularポリマー、レジオランダムregiorandomポリマー、または交互ポリマーを与えることができる。いくつかの実施形態において、本オリゴマーまたはポリマー化合物は1個以上の反復単位を含むことができ、該反復単位は、それぞれ、任意に置換されたピロロ[3,2-b]ピロール-2,51H,4H-ジオン-3,6-ジイル部分を含まない。本化合物がピロロ[3,2-b]ピロール-2,51H,4H-ジオン-3,6-ジイル含有反復単位と少なくとも1つの他の反復単位とのコオリゴマーまたはコポリマーである実施形態において、該ピロロ[3,2-b]ピロール-2,51H,4H-ジオン-3,6-ジイル単位と該他の単位は、規則的例えば、交互またはランダムに反復され得る。いずれかの単位が置換された部分を含む場合、コポリマーは、互いに対する種々の単位の向きにおいてレジオレギュラーまたはレジオランダムであり得る。従って、本ポリマー化合物は、より一般的には、式よって表すことができ、式中、M1は、先において定義した通りであり;xは、該ポリマー化合物中のM1のモル分率を表し;M2は、この場合、M1と異なる1個以上のさらなる単位を表し;yは、該ポリマー化合物中の各M2のモル分率を表し;ここで、0<x≦1であり、0≦y<1であり、xおよびyの合計は約1である。例えば、[式中、R1、R2およびVは、本明細書において定義した通りである]を表すためにM1を使用し、本オリゴマーポリマー化合物の特定の実施形態は、式で表すことができ、式中、M2a、M2b、M2c、M2d、M2e、M2f、M2g、およびM2hは互いに異なり、それぞれ、任意に置換されたピロロ[3,2-b]ピロール-2,51H,4H-ジオン-3,6-ジイル部分を含まず;y1、y2、y3、y4、y5、y6、y7、およびy8は、独立に、それぞれ、M2a、M2b、M2c、M2d、M2e、M2f、M2g、およびM2hのモル分率を表す実数であり、ここで、0≦y1、y2、y3、y4、y5、y6、y7、y8<1、およびy1y2y3y4y5y6y7y8=yであり;0<x<1であり、y=1-xである。例示すれば、2個の異なる反復単位を含むオリゴマーまたはポリマー化合物は、式で表すことができ、式中、0<x<1であり、y=1-xであり、M1は、式:[式中、R1、R2およびVは、本明細書において定義した通りである]の反復単位を表し、M2は、任意に置換されたピロロ[3,2-b]ピロール-2,51H,4H-ジオン-3,6-ジイル部分を含まない反復単位を表す。特定の実施形態において、本オリゴマーまたはポリマー化合物は、式:を有する反復単位M1および式を有する反復単位M2を含むことができ、式中、R1、R2およびVは、本明細書において定義した通りである。例えば、M1とM2のR1とR2は同じであっても異なっていてもよく、M1とM2のVは同じであっても異なっていてもよい。一例として、M1とM2のR1とR2は、独立に、直鎖C6-20アルキル基、分岐鎖C6-20アルキル基、直鎖C6-20ハロアルキル基、および分岐鎖C6-20アルキル基から選択され得、M1とM2のVは、独立に、共有結合、から選択され得、式中、R4はそれぞれ、H、C1-10アルキル基、C1-10ハロアルキル基、C1-10アルコキシ基、およびC1-10アルキルチオ基から選択され得る。本化合物がコオリゴマーまたはコポリマーである実施形態において、そのような化合物は、式で表される第一反復単位M1を含むことができ、式中、mおよびm’は、独立に、0、1、2、3または4であり;Ar1、Z、R1およびR2は、本明細書において定義した通りである。さらに例示すれば、本教示の特定の化合物は、式で表すことができ、式中、M2は、任意に置換されたピロロ[3,2-b]ピロール-2,51H,4H-ジオン-3,6-ジイル単位を含まない反復単位であり、Ar1、R1、R2、Z、m、xおよびyは、本明細書において定義した通りである。特定の実施形態において、本化合物はランダムポリマーであり得る。他の実施形態において、本化合物は、式で表される交互コポリマーであり得、式中、nは、2~10,000の範囲例えば、3~10,000;5~10,000;または10~10,000の範囲の整数であり;Ar1、M2、R1、R2、およびmは、本明細書において定義した通りである。例えば、Ar1は、任意に置換されたチエニル基、任意に置換されたフェニル基、および任意に置換されたチエノチオフェニル基から選択され得、R1およびR2は、直鎖C6-20アルキル基、分岐鎖C6-20アルキル基、直鎖C6-20ハロアルキル基、および分岐鎖C6-20アルキル基から選択され得、Zは、エテニル基であり得;mは、1であり得る]。異性体部分、すなわち、前記のピロロ[3,4-c]ピロール-1,42H,5H-ジオン-3,6-ジイル部分を含む反復単位に加え、M2は、より一般的には、少なくとも1個の共役環式部分、少なくとも1個の共役直鎖リンカーこれは、1つ以上の不飽和結合を含む、または、いくつかの実施形態において、少なくとも1個の共役環式部分および少なくとも1個の共役直鎖リンカーを含む反復単位を表すことができる。共役環式部分は、炭素環式部分または複素環式部分であり得、これらの部分は、1個以上の電子求引基または電子供与基でさらに任意に置換または官能化され得る。ピロロ[3,2-b]ピロール-2,51H,4H-ジオン-3,6-ジイル単位と、そのような1つ以上のコモノマー、該ピロロ[3,2-b]ピロール-2,51H,4H-ジオン-3,6-ジイル単位のイミド位置の官能化、および該コモノマーに対する任意の官能化の組み合わせは、該ポリマー化合物の用途によって決定される。例えば、電子、光学および光電子デバイスでは、ポリマー化合物の組成は、以下の考慮事項:1空気中および安定な電荷輸送作業における半導体処理のための電子求引能力;2モノマーの電子構造に応じた大部分の担体型の調節;3おそらくレジオレギュラーポリマーが得られる重合の位置化学;4コアの平面性およびポリマー鎖の線形性;5π共役コアのさらなる官能化の能力;6溶解処理法でのポリマーの溶解性の増大の可能性;7強いπ-π相互作用/分子間電子結合の達成;ならびに8電子不足受容体と電子豊富供与体A-BまたはB-A反復単位の電子供与体-受容体カップリングによるバンドギャップ変調の1つ以上によって影響され得る。例示すれば、M2は、それぞれ独立に、から選択され得、式中、π-2は、それぞれ独立に、1~6個のRd基で任意に置換された共役多環式部分であり、任意に置換されたピロロ[3,2-b]ピロール-2,51H,4H-ジオン-3,6-ジイル単位を含まず;Arは、それぞれ独立に、共役単環式部分5または6員のアリールまたはヘテロアリール基であり得、ここで、これらの基は、それぞれ、1~6個のRd基で任意に置換されており、式中、Rdは、それぞれ独立に、aハロゲン、b-CN、c-NO2、d-NRe2、eオキソ、f-OH、g=CRf2、h-CORe、i-COORe、j-CONRe2、k-SH、l-SO2-Re、m-SO2ORe、n-OCH2CH2tORe、o-OCF2CF2tORe、p-OCH2CF2tORe、q-OCF2CH2tORe、r-CH2CH2OtRe、s-CF2CF2OtRe、t-CH2CF2OtRe、u-CF2CH2OtRe、vC1-40アルキル基、wC2-40アルケニル基、xC2-40アルキニル基、yC1-40アルコキシ基、zC1-40アルキルチオ基、aaC1-40ハロアルキル基、ab-Y-C3-10シクロアルキル基、ac-Y-C6-14アリール基、ad-Y-C6-14ハロアリール基、ae-Y-3~12員シクロヘテロアルキル基、およびaf-Y-5~14員ヘテロアリール基から選択され、ここで、該C1-40アルキル基、C2-40アルケニル基、C2-40アルキニル基、C1-40アルコキシ基、C1-40アルキルチオ基、C1-40ハロアルキル基、C3-10シクロアルキル基、C6-14アリール基、C6-14ハロアリール基、3~12員シクロヘテロアルキル基、および5~14員ヘテロアリール基は、それぞれ、1~4個のRf基で任意に置換されており;Reは、それぞれ独立に、H、C1-40アルキル基、C1-40ハロアルキル基、および-Y-C6-14アリール基から選択され;Rfは、それぞれ独立に、aハロゲン、b-CN、c-NO2、dオキソ、e-OH、f-NH2、g-NHC1-20アルキル、h-NC1-20アルキル2、i-NC1-20アルキル-C6-14アリール、j-NC6-14アリール2、k-SOwH、l-SOw-C1-20アルキル、m-SO2OH、n-SO2-OC1-20アルキル、o-SO2-OC6-14アリール、p-CHO、q-CO-C1-20アルキル、r-CO-C6-14アリール、s-COOH、t-CO-OC1-20アルキル、u-CO-OC6-14アリール、v-CONH2、w-CONH-C1-20アルキル、x-CONC1-20アルキル2、y-CONH-C6-14アリール、z-CONC1-20アルキル-C6-14アリール、aa-CONC6-14アリール2、ab-CSNH2、ac-CSNH-C1-20アルキル、ad-CSNC1-20アルキル2、ae-CSNC6-14アリール2、af-CSNC1-20アルキル-C6-14アリール、ag-CSNH-C6-14アリール、ah-SOwNH2、ai-SOwNHC1-20アルキル、aj-SOwNC1-20アルキル2、ak-SOwNHC6-14アリール、al-SOwNC1-20アルキル-C6-14アリール、am-SOwNC6-14アリール2、an-SiH3、ao-SiHC1-20アルキル2、ap-SiH2C1-20アルキル、aq-SiC1-20アルキル3、arC1-20アルキル基、asC2-20アルケニル基、atC2-20アルキニル基、auC1-20アルコキシ基、avC1-20アルキルチオ基、awC1-20ハロアルキル基、axC3-10シクロアルキル基、ayC6-14アリール基、azC6-14ハロアリール基、ba3~12員シクロヘテロアルキル基、またはbb5~14員ヘテロアリール基から選択され;Yは、それぞれ独立に、二価C1-10アルキル基、二価C1-10ハロアルキル基、および共有結合から選択され;tは、1、2、3、4、5、6、7、8、9または10であり;wは、それぞれ独立に、0、1または2であり;Zは、共役直鎖リンカーであり;mおよびm’は、独立に、0、1、2、3または4であり;mは、1、2、3または4である。いくつかの実施形態において、π-2は、多環式C8-24アリール基または多環式8~24員ヘテロアリール基であり得、ここで、これらの基は、それぞれ、1~6個のRd基で任意に置換され得、Rdは、本明細書において定義した通りである。例えば、π-2は、平面状および高度共役環式コアこれは、本明細書に開示されているように任意に置換され得るを有することができる。好適な環式コアの例は、ナフタレン、アントラセン、テトラセン、ペンタセン、ペリレン、ピレン、コロネン、フルオレン、インダセン、インデノフルオレン、およびテトラフェニレン、ならびに1個以上の炭素原子がヘテロ原子、例えば、O、S、Si、Se、NまたはPで置き換えられ得るその類似体を含む。特定の実施形態において、π-2は少なくとも1個の電子求引基を含むことができる。特定の実施形態において、π-2は1個以上の可溶化基を含むことができる。例えば、π-2は、C1-40アルキル基、C1-40アルコキシ基、C1-40アルキルチオ基、C1-40ハロアルキル基、-OCH2CH2tORe、-OCF2CF2tORe、-OCH2CF2tORe、-OCF2CH2tORe、-CH2CH2Ot-Re、-CF2CF2OtRe、-CH2CF2OtRe、または-CF2CH2OtReから選択される1個以上の可溶化基を含むことができ、ここで、tは、1、2、3、4、5、6、7、8、9または10であり、Reは、C1-20アルキル基またはC1-20ハロアルキル基である。特定の実施形態において、π-2は、2個以上例えば、2~4個の縮合環を含むことができ、ここで、各環は、1~6個のRd基で任意に置換された5、6、または7員の環であり得、Rdは、本明細書において定義した通りである。例えば、本明細書に記載の種々の実施形態において、Rdは、電子求引基、例えば、ハロゲン、-CN、オキソ、=CRf2、C1-20アルコキシ基、C1-20アルキルチオ基、またはC1-20ハロアルキル基であり得る。特定の実施形態において、Rdは、ハロゲン例えば、F、Cl、BrもしくはI、-CN、C1-6アルコキシ基、-OCF3、または-CF3であり得る。特定の実施形態において、Rdは、=O、-CN、=CCN2、F、Cl、Br、またはIであり得る。いくつかの実施形態において、π-2は、スピロ原子例えば、スピロ炭素原子を介して第二単環または多環式系に共有結合した単環例えば、1,3-ジオキソラン基あるいは任意の置換基および/または環ヘテロ原子を含むその誘導体を含むことができる。いくつかの実施形態において、π-2は、から選択され得、式中、k、k’、lおよびl’は、それぞれ独立に、-CR2=、=CR2-、-CO-、および-CCCN2-から選択され;p、p’、qおよびq’は、それぞれ独立に、-CR’=、=CR’-、-CO-、-CCCN2-、-O-、-S-、-N=、=N-、-NR’-、-SiR’=、=SiR’-、および-SiR’R’-から選択され;rおよびsは、それぞれ独立に、-CR’R’-または-CCCN2-から選択され;u、u’、vおよびv’は、それぞれ独立に、-CR’=、=CR’-、-CO-、-CCCN2-、-S-、-SO-、-SO2-、-O-、-N=、=N-、-SiR’=、=SiR’-、-SiR’R’-、-CR’R’-CR’R’-、および-CR’=CR’-から選択され;R’は、それぞれ独立に、HまたはRdであり、ここで、Rdは、本明細書において定義した通りである。特定の実施形態において、π-2は、から選択され得、式中、R6は、それぞれ独立に、H、C1-40アルキル基、C1-40ハロアルキル基、-CH2CH2Ot-Re、-CF2CF2OtRe、-CH2CF2OtRe、または-CF2CH2OtReであり;R7は、それぞれ独立に、H、ハロゲン、CN、C1-40アルキル基、C1-40アルコキシ基、C1-40アルキルチオ基、C1-40ハロアルキル基、-OCH2CH2tORe、-OCF2CF2tORe、-OCH2CF2tORe、-OCF2CH2tORe、-CH2CH2Ot-Re、-CF2CF2OtRe、-CH2CF2OtRe、または-CF2CH2OtReであり;ここで、tは、1、2、3、4、5、6、7、8、9または10であり;Reは、C1-20アルキル基またはC1-20ハロアルキル基である。M2が1個以上例えば、1~4個のAr基を含む実施形態において、Arは、それぞれ独立に、から選択される任意に置換された単環式部分であり得、式中、a、b、cおよびdは、独立に、-O-、-S-、-Se-、-CH=、=CH-、-CR3=、=CR3-、-CO-、-CCCN2-、-N=、=N-、-NH-および-NR3-から選択され;R3は、それぞれ独立に、aハロゲン、b-CN、c-NO2、d-NRe2、e-OH、f-SH、g-OCH2CH2tORe、h-CORe、i-COORe、j-CONRe2、kC1-40アルキル基、lC2-40アルケニル基、mC2-40アルキニル基、nC1-40アルコキシ基、oC1-40アルキルチオ基、pC1-40ハロアルキル基、q-Y-C3-14シクロアルキル基、r-Y-C6-14アリール基、s-Y-3-14員シクロヘテロアルキル基、およびt-Y-5~14員ヘテロアリール基から選択され、ここで、該C1-40アルキル基、C2-40アルケニル基、C2-40アルキニル基、C1-40アルコキシ基、C1-40アルキルチオ基、C1-40ハロアルキル基、C3-14シクロアルキル基、C6-14アリール基、3~14員シクロヘテロアルキル基、および5~14員ヘテロアリール基は、それぞれ、1~5個のRf基で任意に置換されており;ここで、Re、Rf、Yおよびtは、本明細書において定義した通りである。特定の実施形態において、各Arは、独立に、任意に置換された5または6員のアリールまたはヘテロアリール基であり得る。例えば、各Arは、フェニル基、チエニル基、フリル基、ピロリル基、イソチアゾリル基、チアゾリル基、1,2,4-チアジアゾリル基、1,3,4-チアジアゾリル基、および1,2,5-チアジアゾリル基から選択され得、ここで、各基は、二価または一価であり得、任意に、ハロゲン、-CN、オキソ基、C1-6アルキル基、C1-6アルコキシ基、C1-6ハロアルキル基、NH2、NHC1-6アルキルおよびNC1-6アルキル2から独立に選択される1~4個の置換基で置換され得る。特定の実施形態において、各Arは、チエニル基、イソチアゾリル基、チアゾリル基、1,2,4-チアジアゾリル基、1,3,4-チアジアゾリル基、1,2,5-チアジアゾリル基、フェニル基、およびピロリル基から選択され得、ここで、各基は、任意に、ハロゲン、-CN、オキソ基、C1-6アルキル基、C1-6アルコキシ基、C1-6ハロアルキル基、NH2、NHC1-6アルキルおよびNC1-6アルキル2から独立に選択される1~2個の置換基で置換され得る。いくつかの実施形態において、Arは非置換であり得る。いくつかの実施形態において、Arは、チエニル基、イソチアゾリル基、チアゾリル基、1,2,4-チアジアゾリル基、1,3,4-チアジアゾリル基、および1,2,5-チアジアゾリル基であり得、ここで、それぞれは、1~2個のC1-6アルキル基で任意に置換される。一例として、Arm、Arm’、およびArmは、から選択され得、式中、R4は、それぞれ独立に、HまたはR3であり;R5は、それぞれ独立に、H、オキソ、=CCN2、またはR3であり、ここで、R3は、本明細書において定義した通りである。特定の実施形態において、は、それ自体が、またはの一部として、から選択され得、式中、Rcは、本明細書において定義した通りである。種々の実施形態において、M2は1個以上の共役直鎖リンカーZを含むことができ、ここで、Zは、共役系自体例えば、2個以上の二重もしくは三重結合を含むであり得、またはその隣接成分とともに共役系を形成することができる。例えば、Zは、それぞれ独立に、二価エテニル基すなわち、1個の二重結合を有する、二価エチニル基すなわち、1個の三重結合を有する、2個以上の共役二重もしくは三重結合を含むC4-40アルケニルもしくはアルキニル基、またはSi、N、P等のヘテロ原子を含むことができるいくつかの他の非環式共役系等であり得る。例えば、Zは、それぞれ独立に、から選択され得、式中、R4は、本明細書において定義した通りである。特定の実施形態において、Zは、から選択され得る。いくつかの実施形態において、M2は-Arm-であり得、ここで、mは、1、2、3または4であり得;Arは、それぞれ独立に、5または6員のアリールまたはヘテロアリール基であり得、該基は、任意に、1~2個のR3基で置換され得、ここで、R3は、それぞれ独立に、ハロゲン、-CN、-OCH2CH2tOCRe、C1-20アルキル基、C1-20アルコキシ基、C1-20アルキルチオ基、およびC1-20ハロアルキル基から選択され、Reおよびtは、本明細書において定義した通りである。例えば、M2は、から選択され得、式中、R4およびR5は、本明細書において定義した通りである。いくつかの実施形態において、M2は、式を有することができ、これらは、から選択され得、式中、R4は、それぞれ独立に、H、ハロゲン、-CN、C1-20アルキル基、C1-20アルコキシ基、C1-20アルキルチオ基、およびC1-20ハロアルキル基から選択され得、R6は、それぞれ独立に、H、C1-20アルキル基、およびC1-20ハロアルキル基から選択され得、R8は、それぞれ独立に、C1-20アルキル基であり得る。いくつかの実施形態において、M2は、から選択され得:ここで、π-2は、から選択される任意に置換されたC8-24アリール基または8~24員ヘテロアリール基であり、式中、R7は、それぞれ独立に、H、ハロゲン、CN、C1-40アルキル基、C1-40アルコキシ基、C1-40アルキルチオ基、またはC1-40ハロアルキル基であり、Ar、Z、およびmは、本明細書において定義した通りである。特定の実施形態において、本教示は、1個以上の任意に置換されたピロロ[3,2-b]ピロール-2,51H,4H-ジオン-3,6-ジイル単位および1個以上の任意に置換された5員ヘテロアリール基例えば、チエニル基を含むモノマー、オリゴマーまたはポリマー化合物に関する。例えば、該1個以上の5員ヘテロアリール基は1~2個のR3基で任意に置換され得、ここで、R3は、それぞれ独立に、ハロゲン、-CN、-OCH2CH21-10-O-C1-6アルキル、C1-20アルキル基、C1-20アルコキシ基、C1-20アルキルチオ基、およびC1-20ハロアルキル基から選択される。特定の実施形態において、本教示は、1個以上の任意に置換されたピロロ[3,2-b]ピロール-2,51H,4H-ジオン-3,6-ジイル単位、および少なくとも1個の電子供与基例えば、アルキル基、アルコキシ基、またはアルキルチオ基で置換された1個以上のアリール例えば、フェニル基またはヘテロアリール例えば、チエニル基基を含むモノマー、オリゴマーまたはポリマー化合物に関する。特定の実施形態において、本教示は、1個以上の任意に置換されたピロロ[3,2-b]ピロール-2,51H,4H-ジオン-3,6-ジイル単位および1つ以上の任意に置換された多環式共役部分例えば、多環式アリール基1個以上の環式基と縮合しているチエニル基を含むを含むモノマー、オリゴマーまたはポリマー化合物に関する。特定の実施形態において、本教示は、1個以上の任意に置換されたピロロ[3,2-b]ピロール-2,51H,4H-ジオン-3,6-ジイル単位および1つ以上の任意に置換されたビヘテロアリール単位を含むモノマー、オリゴマーまたはポリマー化合物に関する。特定の実施形態において、該1個以上のビヘテロアリール単位は、それぞれ、互いに頭-頭H-Hの向きである2個の3置換ヘテロアリール単位を含む。立体相互作用によって相当な主鎖のねじれが引き起こされ、それにより主鎖の平面性が妨げられ、充填性が崩壊すると一般的に信じられているため、文献に報告された半導体化合物では典型的にはH-H結合が回避されているが、驚くべきことに、H-H二置換ビヘテロアリール結合を有する特定の化合物は拡張共役および密な分子間π-スタッキングを示すことができることがわかった。従って、特定の実施形態において、本教示は、1個以上の任意に置換されたピロロ[3,2-b]ピロール-2,51H,4H-ジオン-3,6-ジイル単位、および式の1個以上のビヘテロアリール単位を含むモノマー、オリゴマーまたはポリマー化合物に関しており、式中、Lは、それぞれ独立に、-CH2-、-O-、-S-および-Se-から選択され;Rは、それぞれ独立に、C1-40アルキル基、C2-40アルケニル基、C2-40アルキニル基、およびC1-40ハロアルキル基から選択され、ここで、1つ以上の非隣接CH2基は、独立に、-O-、-S-または-Se-で任意に置き換えられており;X1およびX2は、それぞれ独立に、S、OおよびSeから選択され;X3およびX4は、それぞれ独立に、N、CHおよびCFから選択される。例えば、上記の式のX1およびX2は、それぞれ、Sであり得、一方、L、R、X3およびX4は、先において定義した通りおよび本明細書において以下に定義する通りである。従って、本教示は、式の1個以上の単位を含むモノマー、オリゴマーまたはポリマー化合物を含み、式中、L、R、R1、R2、X3およびX4は、本明細書において定義した通りである。したがって、さらに例示すれば、本モノマー、オリゴマーまたはポリマー化合物は、1個以上の任意に置換されたピロロ[3,2-b]ピロール-2,51H,4H-ジオン-3,6-ジイル単位、ならびにから選択される1個以上の単位を含むことができ、式中、R4は、それぞれ独立に、H、ハロゲン、CN、C1-20アルキル基、C1-20アルコキシ基、C1-20アルキルチオ基、またはC1-20ハロアルキル基であり;R7は、それぞれ独立に、H、ハロゲン、CN、C1-40アルキル基、C1-40アルコキシ基、C1-40アルキルチオ基、またはC1-40ハロアルキル基である。例えば、該1個以上の共単位は、から選択され得る。本教示の例示的な化合物は、から選択される1個以上の単位を有するものを含む。本教示の化合物は、実施例に記載されている方法に類似した方法で調製することができる。特に、Stilleカップリングを使用して、本教示によるコポリマー化合物を、高分子量および高い収率≧75および純度1HNMRスペクトル、元素分析、およびGPC測定によって確認で調製することができる。または、本化合物は、市販の出発物質、文献において既知の化合物から、または他の容易に調製される中間体を経て、標準合成法および当業者に既知の手順を使用して調製することができる。有機分子調製ならびに官能基変換および操作のための標準合成法および手法は、関連科学文献または当分野の標準的教科書から容易に得ることができる。典型的なまたは好ましい作業条件即ち、反応温度、時間、反応物のモル比、溶媒、圧力等が与えられれば、特に記載のない限り、他の作業条件も使用しうることが理解される。最適反応条件は、使用される特定の反応物または溶媒によって変化しうるが、そのような条件は、当業者によって、日常的な最適化手順によって決定しうる。有機合成分野の当業者は、示されている合成工程の種類および順序を、本明細書に記載されている化合物の形成を最適化するために変化させうることを理解する。本明細書に記載されている方法は、当分野において既知の任意の好適な方法によって監視できる。例えば、生成物形成を、下記によって監視することができる:分光学的手段、例えば、核磁気共鳴分光法NMR、例えば、1Hまたは13C、赤外分光法IR、分光測定法例えば、紫外可視、質量分析MS、またはクロマトグラフィー、例えば、高圧液体クロマトグラフィーHPLC、ガスクロマトグラフィーGC、ゲル透過クロマトグラフィーGPC、または薄層クロマトグラフィーTLCによって監視できる。本明細書に記載されている反応またはプロセスは、有機合成分野の当業者によって容易に選択することができる好適な溶媒中で行なうことができる。好適な溶媒は、典型的には、反応が行なわれる温度、即ち、溶媒の凝固点温度~溶媒の沸騰温度の範囲でありうる温度において、反応物、中間体および/または生成物と実質的に非反応性である。所定の反応を、1つの溶媒中、または1つ以上の溶媒の混合物中で行なうことができる。特定の反応工程に依存して、特定の反応工程に好適な溶媒を選択することができる。本明細書に開示されている特定の実施形態は、周囲条件下で安定であり得周囲安定性、一般的溶媒に溶解性であり得、さらに、種々の物品、構造物、またはデバイスへの溶解加工性である。本明細書において使用されているように、化合物の担体移動度または還元電位が、該化合物を周囲条件、例えば、空気、周囲温度および湿度に、所定時間にわたって曝露した際に、ほぼその初期測定値を維持している場合、該化合物は周囲安定性または周囲条件において安定性であると考えることができる。例えば、本教示によるポリマーは、その担体移動度または還元電位が、空気、湿度および温度を含む周囲条件への3日、5日または10日間の曝露後に初期値から20を超えてまたは10を超えて変化しない場合に、周囲安定性として記述することができる。なんら特定の理論に拘束されることを望まないが、チエノコロネン部分の強力な電子枯渇電子構造、およびポリマーの場合はレジオレギュラーな高度π共役ポリマー主鎖が、強力な電子求引官能基でのさらなるπコア官能化すなわち、チエノコロネン部分のコア置換を必要とすることなく、本化合物を、周囲安定性のnチャンネル半導体材料にすることができると考えられる。本明細書に使用されているように、化合物は、少なくとも0.1mgの化合物が1mLの溶媒に溶解しうる場合に、溶媒に溶解性であると考えることができる。一般的な有機溶媒の例は、下記を含む:石油エーテル;アセトニトリル;芳香族炭化水素、例えば、ベンゼン、トルエン、キシレン、およびメシチレン;ケトン、例えば、アセトン、およびメチルエチルケトン;エーテル、例えば、テトラヒドロフラン、ジオキサン、ビス2-メトキシエチルエーテル、ジエチルエーテル、ジ-イソプロピルエーテル、およびt-ブチルメチルエーテル;アルコール、例えば、メタノール、エタノール、ブタノール、およびイソプロピルアルコール;脂肪族炭化水素、例えば、ヘキサン;エステル、例えば、酢酸メチル、酢酸エチル、蟻酸メチル、蟻酸エチル、酢酸イソプロピル、および酢酸ブチル;アミド、例えば、ジメチルホルムアミド、およびジメチルアセトアミド;スルホキシド、例えば、ジメチルスルホキシド;ハロゲン化脂肪族および芳香族炭化水素、例えば、ジクロロメタン、クロロホルム、塩化エチレン、クロロベンゼン、ジクロロベンゼン、およびトリクロロベンゼン;ならびに、環式溶媒、例えば、シクロペンタノン、シクロヘキサノン、および2-メチルピロリドン。本明細書において使用されている溶解加工性は、スピンコーティング、印刷例えば、インクジェット印刷、スクリーン印刷、パッド印刷、オフセット印刷、グラビア印刷、フレキソ印刷、リトグラフ印刷、マス印刷等、スプレーコーティング、エレクトロスプレーコーティング、ドロップキャスティング、ディップコーティングおよびブレードコーティングを含む種々の溶相法に使用することができる化合物例えば、チエノコロネン-イミドコポリマー、材料または組成物に適用される。従って、本教示は、半導体材料を調製する方法もさらに提供する。該方法は、液体媒質、例えば、溶媒または溶媒混合物に溶解または分散した本明細書に開示されている1つ以上の化合物を含む組成物を調製すること、該組成物を基材に堆積させて、半導体材料先駆物質を与えること、および該半導体先駆物質を処理例えば、加熱して、本明細書に開示されている化合物を含む半導体材料例えば、薄膜半導体を与えることを含むことができる。種々の実施形態において、液体媒質は、有機溶媒、無機溶媒、例えば水、またはそれらの組合せであり得る。いくつかの実施形態において、組成物は、粘度調整剤、界面活性剤、分散剤、結合剤、相溶化剤、硬化剤、開始剤、保湿剤、消泡剤、湿潤剤、pH調節剤、殺生物剤および静菌剤bactereriostatから独立に選択される1つ以上の添加剤をさらに含むことができる。例えば、界面活性剤および/またはポリマー例えば、ポリスチレン、ポリエチレン、ポリ-アルファ-メチルスチレン、ポリイソブテン、ポリプロピレン、ポリメチルメタクリレート等を、分散剤、結合剤、相溶化剤および/または消泡剤として含むことができる。いくつかの実施形態において、堆積させる工程は、印刷によって行なうことができ、印刷はインクジェット印刷および種々の接触印刷法例えば、スクリーン印刷、グラビア印刷、オフセット印刷、パッド印刷、リトグラフ印刷、フレキソ印刷、およびマイクロコンタクト印刷を含む。他の実施形態において、堆積させる工程は、スピンコーティング、ドロップキャスティング、ゾーンキャスティング、ディップコーティング、ブレードコーティングまたは吹付けによって行なうことができる。本教示の化合物を使用して、半導体材料例えば、組成物および複合物を調製することができ、次に、それを使用して、種々の製品、構造物およびデバイスを製造することができる。いくつかの実施形態において、1つ以上の本教示の化合物を組み込んでいる半導体材料は、p型半導体活性、両極性活性、吸光および/または発光を示すことができる。従って、本教示は、半導体材料を調製する方法もさらに提供する。該方法は、液体媒質、例えば、溶媒または溶媒混合物に溶解または分散した本明細書に開示されている1つ以上の化合物を含む組成物を調製すること、該組成物を基材に堆積させて、半導体材料先駆物質を与えること、該半導体先駆物質を処理例えば、加熱して、本明細書に開示されている化合物を含む半導体材料例えば、薄膜半導体を与えることを含むことができる。種々の実施形態において、液体媒質は、有機溶媒、無機溶媒、例えば水、またはそれらの組合せであり得る。いくつかの実施形態において、組成物は、下記から独立に選択される1つ以上の添加剤をさらに含むことができる:粘度調整剤、界面活性剤、分散剤、結合剤、相溶化剤、硬化剤、開始剤、保湿剤、消泡剤、湿潤剤、pH調節剤、殺生物剤および静菌剤。例えば、界面活性剤および/またはポリマー例えば、ポリスチレン、ポリエチレン、ポリ-アルファ-メチルスチレン、ポリイソブテン、ポリプロピレン、ポリメチルメタクリレート等を、分散剤、結合剤、相溶化剤および/または消泡剤として含むことができる。いくつかの実施形態において、堆積させる工程は、印刷によって行なうことができ、印刷はインクジェット印刷および種々の接触印刷法例えば、スクリーン印刷、グラビア印刷、オフセット印刷、パッド印刷、リトグラフ印刷、フレキソ印刷、およびマイクロコンタクト印刷を含む。他の実施形態において、堆積させる工程は、スピンコーティング、ドロップキャスティング、ゾーンキャスティング、ディップコーティング、ブレードコーティングまたは吹付けによって行なうことができる。本明細書に開示されている化合物を使用した種々の製品電子デバイス、光学デバイス、ならびに光電子デバイス、例えば、薄膜半導体、電界効果トランジスター例えば、薄膜トランジスター、光起電装置、光検出器、有機発光デバイス例えば、有機発光ダイオードOLEDおよび有機発光トランジスターOLET、相補型金属酸化膜半導体CMOS、相補型インバーター、ダイオード、コンデンサー、センサー、D型フリップフロップ、整流装置、およびリングオシレーターを含む、およびそれらの作製法は、本教示の範囲に含まれる。本化合物は、これらのデバイスの製造および/または使用において処理および作業上の利益を与えることができる。例えば、本明細書に記載の種々のデバイスのような製品は、電子または光電子デバイスであり得、該デバイスは、第一電極、第二電極、および該第一電極と該第二電極に接触する半導体成分を含み、該半導体成分は本教示の化合物を含む。これらのデバイスは、本教示の半導体成分または半導体材料および基材成分および/または誘電体成分を有する複合物を含むことができる。基材成分は、下記から選択することができる:ドープシリコン、インジウムスズ酸化物ITO、ITO被覆ガラス、ITO被覆ポリイミドまたは他のプラスチック、単独かまたはポリマーもしくは他の基材に被覆されたアルミニウムまたは他の金属、ドープポリチオフェン等。誘電体成分は、下記から調製することができる:無機誘電体材料、例えば、種々の酸化物例えば、SiO2、Al2O3、HfO2、有機誘電体材料、例えば、種々のポリマー材料例えば、ポリカーボネート、ポリエステル、ポリスチレン、ポリハロエチレン、ポリアクリレート、および自己組織化超格子/自己組織化ナノ誘電体SAS/SAND材料例えば、Yoon、M-H.ら、PNAS,10213:4678-46822005に記載;その全開示は参照により本明細書に組み入れられる、ならびにハイブリッド有機/無機誘電体材料例えば、米国特許出願第11/642,504号に記載されており、その全開示は参照により本明細書に組み入れられる。いくつかの実施形態において、誘電体成分は、米国特許出願第11/315,076号、第60/816,952号および第60/861,308号それぞれの全開示は参照により本明細書に組み入れられるに記載されている架橋ポリマーブレンドを含むことができる。複合物は、1つ以上の電気接点も含むことができる。ソース、ドレインおよびゲート電極に好適な材料は、下記を含む:金属例えば、Au、Al、Ni、Cu、透明導電性酸化物例えば、ITO、IZO、ZITO、GZO、GIO、GITO、および導電性ポリマー例えば、ポリ3,4-エチレンジオキシチオフェンポリスチレンスルホネートPEDOT:PSS、ポリアニリンPANI、ポリピロールPPy。1つ以上の本明細書に記載の複合体を、種々の有機電子、光学および光電子デバイス、例えば、有機薄膜トランジスターOTFT、特に、有機電界効果トランジスターOFET、ならびにセンサー、コンデンサー、ユニポーラー回路、相補型回路例えば、インバーター回路等に組み入れることができる。従って、本教示の一態様は、本教示の半導体材料を組み込んだ有機電界効果トランジスターを製造する方法に関する。本教示の半導体材料は、トップゲート/トップコンタクトコンデンサー構造、トップゲート/ボトムコンタクトコンデンサー構造、ボトムゲート/トップコンタクトコンデンサー構造、およびボトムゲート/ボトムコンタクトコンデンサー構造を含む種々のタイプの有機電界効果トランジスターを製造するために使用することができる。図1は、4つの一般的なタイプのOFET構造:aボトムゲート/トップコンタクト型構造、bボトムゲート/ボトムコンタクト型構造、cトップゲート/ボトムコンタクト型構造、およびdトップゲート/トップコンタクト型構造を示す。図1に示すように、OFETは、ゲート誘電体成分例えば、8、8’、8、および8’’’として示す、半導体成分または半導体層例えば、6、6’、6、および6’’’として示す、ゲート電極またはコンタクト例えば、10、10’、10、および10’’’として示す、基材例えば、12、12’、12、および12’’’として示す、ならびにソースおよびドレイン電極またはコンタクト例えば、2、2’、2、2’’’、4、4’、4、および4’’’として示すを含むことができる。図示したように、それぞれの構成において、半導体成分は、ソースおよびドレイン電極とゲート誘電体成分に接触している。特定の実施形態において、SiO2を誘電体として使用し、ドープシリコン基材上に本化合物を有するOTFTデバイスを、トップコンタクト幾何構造に製造することができる。特定の実施形態において、少なくとも本教示の化合物を組み込んだ活性半導体層は、室温または高温で堆積させることができる。他の実施形態において、本教示の少なくとも1つの化合物を組み込んだ活性半導体層は、スピンコーティングまたは本明細書に記載されている印刷によって適用することができる。トップコンタクトデバイスでは、金属コンタクトは、フィルムの上面にシャドーマスクを用いてパターン化することができる。特定の実施形態において、ポリマーを誘電体として使用し、プラスチックホイル上に本化合物を有するOTFTデバイスを、トップゲート/ボトムコンタクト幾何構造に製造することができる。特定の実施形態において、少なくとも本教示の化合物を組み込んだ活性半導体層は、室温または高温で堆積させることができる。他の実施形態において、少なくとも本教示の化合物を組み込んだ活性半導体層は、スピンコーティングまたは本明細書に記載されている印刷によって適用することができる。ゲートおよびソース/ドレインコンタクトは、Au、他の金属または導電性ポリマーで作製することができ、蒸着および/または印刷によって堆積させることができる。種々の実施形態において、本教示の化合物を組み込んだ半導体成分は、半導体活性、例えば、10-4cm2/Vs以上の担体移動度および/または103以上の電流オン/オフ比Ion/Ioffを示すことができる。本教示の化合物が有用である他の製品は、光起電装置または太陽電池である。本教示の化合物は、広域光吸収および/または同調レドックス特性およびバルク担体移動度を示すことができ、該化合物をそのような用途に望ましいものにしている。従って、本明細書に記載の化合物は、p-n接合を形成する隣接n型半導体材料を含む光起電性設計における供与体p型半導体材料として使用することができる。該化合物は、薄膜半導体の形態であり得、これは、基材上に堆積させて複合体を形成することができる。そのようなデバイスにおける本教示の化合物の利用は、当業者の知識の範囲内である。種々の実施形態において、本教示の化合物を組み込んだ半導体成分は、約1以上の電力変換効率を有する光電池を可能にすることができる。従って、本教示の他の態様は、本教示の1つ以上の半導体材料を組み込んだ有機発光トランジスター、有機発光ダイオードOLEDまたは有機光起電性デバイスを製造する方法に関する。図2は、本教示の1つ以上の化合物を供与体および/または受容体材料として組み込むことができるバルクヘテロ接合有機光起電性デバイス太陽電池としても公知の代表的構造を示す。図示したように、代表的太陽電池は、一般的に、基材20例えば、ガラス、アノード22例えば、ITO、カソード26例えば、アルミニウムまたはカルシウム、およびアノードとカソードの間に光活性層24を含み、該光活性層は、本教示の1つ以上の化合物を電子供与体pチャンネルおよび/または電子受容体nチャンネル材料として組み込むことができる。図3は、本教示の1つ以上の化合物を電子輸送および/または電子放射および/または正孔輸送材料として組み込むことができるOLEDの代表的構造を示す。図示したように、OLEDは、一般的に、基材30図示せず、透明アノード32例えば、ITO、カソード40例えば、金属、および1つ以上の有機層を含み、該有機層は、本教示の1つ以上の化合物を正孔輸送nチャンネル層34として図示および/または電子放射層36として図示および/または電子輸送pチャンネル材料層38として図示として組み込むことができる。本化合物が正孔輸送、電子輸送および電子放射特性の1つまたは2つだけを有する実施形態において、本化合物を、残る必要特性を有する1つ以上のさらなる有機化合物とブレンドすることができる。以下の実施例は、さらに例示するために、および本教示の理解を容易にするために、示されるものであり、本発明を決して限定するものではない。合成手順以下の実施例は、本教示の特定の化合物および関連する中間体の調製を記載する。全ての試薬は、特に記載がなければ、市販源から購入し、さらに精製せずに使用した。特に、誘電体および半導体配合物に使用されるジオキサン、ジクロロベンゼンDCB、クロロホルムCHCl3および他の塩素化炭化水素CHCは、SigmaAldrichから購入し、使用前に蒸留した。無水テトラヒドロフランTHFは、Na/ベンゾフェノンから蒸留した。特に記載のない限り、従来のシュレンク法を使用し、反応は窒素N2下で行なわれた。特性決定データは、場合によって、1H-NMR、13C-NMR、および/または元素分析によって与えられる。NMRスペクトルは、Inova500NMRスペクトロメーター1H、500MHzで記録した。元素分析は、MidwestMicrolab,LLCによって行なった。ポリマー分子量は、ポリスチレン標準に対して、30°CでCHCl3中においてWatersGPCシステムWatersPump510で測定した。実施例1:中間体の合成実施例1A:2-チオフェンアセチルアミノ酢酸エチルの調製無水ジクロロメタン260mL中のグリシンエチルエステル塩酸塩21.77g,156mmolの懸濁液に、1,8-ジアザビシクロ[5.4.0]ウンデカ-7-エン55mL,368mmolを窒素下で添加し、この添加により懸濁液が透明になった。次に、塩化2-チオフェンアセチル19.2mL,156mmolを滴下した。添加終了後、フラスコを室温に温め、混合物を1時間撹拌した。次に、これを水260mL×3で洗浄し、乾燥し、濃縮した。暗褐色油状物を得31.77g,収率89、これは、静置後に暗褐色固形物になった。実施例1B:3-チオフェン-2-イル-ピロリジン-2,4-ジオンの調製無水トルエン190mL中の2-チオフェンアセチルアミノ酢酸エチル31.77g,140mmolの溶液に、カリウムtert-ブトキシド20.95g,187mmolを添加した。混合物を2時間加熱還流した。冷却後、これを水190mLに注入し、水相を単離し、希HClでpH約1に酸性化した約70mLの10HCl。淡褐色沈殿物を濾過し、水で洗浄し、乾燥した。最後に、暗褐色の塊をいくらか含む淡褐色固形物を得た23.8g,収率94。実施例1C:4-アミノ-3-チオフェン-2-イル-1,5-ジヒドロピロール-2-オンの調製ディーンスターク蒸留受液器を備えた丸底フラスコに、酢酸アンモニウム20.90g,271mmolおよびキシレン215mLを入れ、60°Cに維持した。次に、3-チオフェン-2-イル-ピロリジン-2,4-ジオン19.0g,105mmolを分割して添加した。受液器によって水が収集されなくなり約15mLの水、粘性のゲル状物が底部に形成されるまで混合物を加熱還流した。冷却後、トルエンをデカンテーションし、粘性のゲル状物をトルエンおよび水によってさらに洗浄し、80°Cで真空乾燥した。最後に、粘性のゲル状物を得た18.3g,収率99。これは、1個以上のピロロ[3,2-b]ピロール-2,51H,4H-ジオン-3,6-ジイル単位を有する種々の化合物の調製に直接使用することができる。実施例1D:チオフェン-2-グリオキシル酸エチルの調製種々の官能化されたヘテロアリール酢酸誘導体は、穏やかな条件下で、対応するヘテロアリールボロン酸またはそのエステルと、ヘテロアリール基としてチオフェンを有する前記のスキームに示したα-ブロモ酢酸誘導体とのパラジウム0触媒クロスカップリング反応によって合成することができる。例えば、Goossen,Pd-catalyzedsynthesisofarylaceticacidderivativesfromboronicacids,Chem.Commun.,7:6692001参照。多くのヘテロアリールボロン酸またはそのエステルは、市販されているか、または対応するヘテロアリールハロゲン化物もしくは芳香族炭化水素から容易に調製することができる。例えば、ヘテロアリールボロン酸は、親芳香族コアから直接、または選択的モノ臭素化コアからリチウム化、次にボリル化によってのいずれかで合成することができる。続いて、ヘテロアリール酢酸誘導体は、ヘテロアリールα-ケトエステルに効率的に酸化され得る。例えば、Wangら,Anefficientsynthesisofarylα-ketoesters,TetrahedronLett.,46:39272005参照。実施例2:モノマーの合成実施例2A:3,6-ジ-チオフェン-2-イル-1,4-ジヒドロピロロ[3,2-b]ピロール-2,5-ジオンの調製実施例1Cで得た粘性のゲル状生成物を含む丸底フラスコに、アミルアルコール254mLおよびt-BuOK11.4g,102mmolを添加し、混合物の粘度が低下して撹拌可能になるまで約10分間混合物を加熱還流した。アミルアルコール15mL中のチオフェン-2-グリオキシル酸エチル15mL,102mmol,実施例1Dの溶液を3時間で滴下し、反応混合物をさらに14時間加熱還流した。冷却後、反応混合物をMeOH305mLで希釈し、HOAc7mLで中和し、濾過し、MeOH250mL×2および水250mLで洗浄した。固形物を80°Cで2日間真空乾燥した。最後に、モル比が約1:1の3,6-ジ-チオフェン-2-イル-1,4-ジヒドロピロロ[3,2-b]ピロール-2,5-ジオンと4-アミノ-3-チオフェン-2-イル-1,5-ジヒドロピロール-2-オンの混合物を得た17.66g。実施例2B:1,4-ビス-2-ブチルオクチル-3,6-ジ-チオフェン-2-イル-1,4-ジヒドロピロロ[3,2-b]ピロール-2,5-ジオンの調製窒素下で丸底フラスコに、3,6-ジ-チオフェン-2-イル-1,4-ジヒドロピロロ[3,2-b]ピロール-2,5-ジオン実施例2A,1.8g,6mmol、Cs2CO34.89g,15mmolおよび無水DMF60mLを添加し、60°Cで撹拌した。ヨウ化2-ブチルオクチル3.0mL,12mmolを1回で添加し、反応混合物を60°Cで24時間維持した。溶媒を除去した後、クロロホルム30mLを添加し、混合物を10分間撹拌した後、これをCelite登録商標ケイソウ土粗粒子に通して濾過した。濃縮後、粗製物を短いカラムクロロホルム:ヘキサンの3:1の混合物を溶離剤として使用によって精製し、オレンジ色固形物を得た500mg,収率13。実施例2C:3,6-ビス-5-ブロモ-チオフェン-2-イル-1,4-ビス-2-ブチルオクチル-1,4-ジヒドロピロロ[3,2-b]ピロール-2,5-ジオンの調製丸底フラスコに、暗所で、1,4-ビス-2-ブチルオクチル-3,6-ジ-チオフェン-2-イル-1,4-ジヒドロピロロ[3,2-b]ピロール-2,5-ジオン520mg,0.82mmol、CHCl315mLおよびNBS526mg,2.96mmolを添加した。混合物を室温で24時間撹拌し、濃縮し、カラムクロマトグラフCHCl3:ヘキサンの2:1の混合物を溶離剤として使用によって精製し、オレンジ色固形物を得た473mg,収率73。実施例2D:3,6-ジ-チオフェン-2-イル-1,4-ジヒドロピロロ[3,2-b]ピロール-2,5-ジオンの代替調製前記のスキームは、ヘテロアリール酢酸誘導体およびシュウ酸ジエチルを出発物質とし、国際特許出願公開公報番号WO2010049321に記載されたものと類似した手順による3,6-ジ-チオフェン-2-イル-1,4-ジヒドロピロロ[3,2-b]ピロール-2,5-ジオンの代替合成を示す。実施例2E:3,6-ジ-チオフェン-2-イル-1,4-ジヒドロピロロ[3,2-b]ピロール-2,5-ジオンの代替調製前記のスキームは、適切なヘテロアリールアセチルクロリドを出発物質とし、N1,N2-ビスヘテロアリールアセチルオキサルアミドの塩基触媒環化反応による3,6-ジ-チオフェン-2-イル-1,4-ジヒドロピロロ[3,2-b]ピロール-2,5-ジオンのさらに代替合成を示す。実施例2F:さらなる3,6-ジ-ヘテロアリール-1,4-ジヒドロピロロ[3,2-b]ピロール-2,5-ジオンの調製好適なヘテロアリール酢酸誘導体およびヘテロアリールα-ケトエステルを出発物質として、さらなる3,6-ジ-ヘテロアリール-1,4-ジヒドロピロロ[3,2-b]ピロール-2,5-ジオンを合成することができ、これは、次に、本教示によるポリマーを調製するために使用することができる。例えば、下記のスキームに例示するとおり、ヘテロアリール基は、二環式ヘテロアリール基例えば、Ar1=チエノ[3,2-b]チオフェン-2-イル基として示すであり得る。実施例2G:さらなる3,6-ジ-ヘテロアリール-1,4-ジヒドロピロロ[3,2-b]ピロール-2,5-ジオンの調製好適なヘテロアリール酢酸誘導体およびヘテロアリールα-ケトエステルを出発物質として、さらなる3,6-ジ-ヘテロアリール-1,4-ジヒドロピロロ[3,2-b]ピロール-2,5-ジオンを合成することができ、これは、次に、本教示によるポリマーを調製するために使用することができる。例えば、下記のスキームに例示するとおり、ヘテロアリール基は、三環式ヘテロアリール基例えば、Ar1=ベンゾジチオフェン-2,6-イル基として示すであり得る。実施例3:ポリマーの合成実施例3A:ポリ[{2,6-4,8-ジドデシルベンゾ[1,2-b:4,5-b’]ジチオフェン}-alt-{5,5-1,4-ビス2-ブチルオクチル-3,6-ジチオフェン-2-イル-1,4-ジヒドロピロロ[3,2-b]ピロール-2,5-ジオン}]SL35の調製10mLのマイクロ波用チューブに、2,6-ビストリメチルスタニル-4,8-ジドデシルベンゾ[1,2-b:4,5-b’]ジチオフェン51.2mg,60μmol、3,6-ビス-5-ブロモ-チオフェン-2-イル-1,4-ビス-2-ブチルオクチル-1,4-ジヒドロピロロ[3,2-b]ピロール-2,5-ジオン47.7mg,60μmol、Pd2dba32.7mg,5molおよびトリo-トリルホスフィン3.7mg,20molを無水トルエン5mL中でアルゴン下にて混合した。次に、チューブを30分間で180°Cに加熱し、この温度で270分間、CEMDiscoverMicrowave反応器によって維持した。冷却後、これをMeOH50mLに注入し、濾過し、真空炉内で乾燥し、暗褐色固形物を得た68.4mg。Soxhlet設備を使用し、粗製生成物をMeOH、ヘキサン、酢酸エチル、THFおよびクロロホルムで連続的に抽出した。クロロホルム抽出物をMeOH100mLに注入し、固形物を収集した。最後に、暗褐色固形物62.1mg,収率89,Mn=792kDa,d=2.7を得た。元素分析:計算値C74.56、H9.21、N2.42;実測値C74.42、H、9.18、N2.55。実施例3B:ポリ[{2,6-4-オクチル-4H-ジチエノ[3,2-b;2’,3’-d]ピロール}-alt-{2,6-1,4-ビス2-ブチルオクチル-3,6-ジチオフェン-2-イル-1,4-ジヒドロピロロ[3,2-b]ピロール-2,5-ジオン}]SL36の調製10mLのマイクロ波用チューブに、4-オクチル-2,6-ビストリメチルスタニル-4H-ジチエノ[3,2-b;2’,3’-d]ピロール37.0mg,60μmol、3,6-ビス-5-ブロモ-チオフェン-2-イル-1,4-ビス-2-ブチルオクチル-1,4-ジヒドロピロロ[3,2-b]ピロール-2,5-ジオン47.7mg,60μmol、Pd2dba32.7mg,5molおよびトリo-トリルホスフィン3.7mg,20molを無水トルエン5mL中でアルゴン下にて混合した。次に、チューブを30分間で180°Cに加熱し、この温度で270分間、CEMDiscoverMicrowave反応器によって維持した。冷却後、これをMeOH50mLに注入し、濾過し、真空炉内で乾燥し、暗褐色固形物を得た。Soxhlet設備を使用し、粗製生成物をMeOH、ヘキサン、酢酸エチルおよびTHFで連続的に抽出した。THF抽出物をMeOH100mLに注入し、固形物を収集した。最後に、暗褐色固形物31.2mg,収率34,Mn=22kDa,d=7.0を得た。元素分析:計算値C70.16、H7.96、N4.55;実測値C70.36、H、7.95、N4.50。実施例3C:ポリ[{2,6-4,8-ビス2-エチルヘキシルベンゾ[1,2-b:4,5-b’]ジチオフェン}-alt-{5,5-1,4-ビス2-ブチルオクチル-3,6-ジチオフェン-2-イル-1,4-ジヒドロピロロ[3,2-b]ピロール-2,5-ジオン}]SL37の調製10mLのマイクロ波用チューブに、2,6-ビストリメチルスタニル-4,8-ビス2-エチルヘキシル[1,2-b:4,5-b’]ジチオフェン44.4mg,60μmol、3,6-ビス-5-ブロモ-チオフェン-2-イル-1,4-ビス-2-ブチルオクチル-1,4-ジヒドロピロロ[3,2-b]ピロール-2,5-ジオン47.7mg,60μmol、Pd2dba32.7mg,5molおよびトリo-トリルホスフィン3.7mg,20molを無水トルエン5mL中でアルゴン下にて混合した。次に、チューブを30分間で180°Cに加熱し、この温度で270分間、CEMDiscoverMicrowave反応器によって維持した。冷却後、これをMeOH50mLに注入し、濾過し、真空炉内で乾燥し、暗褐色固形物を得た61.0mg。Soxhlet設備を使用し、粗製生成物をMeOH、ヘキサン、酢酸エチル、THFおよびクロロホルムで連続的に抽出した。クロロホルム抽出物をMeOH100mLに注入し、固形物を収集した。最後に、暗褐色固形物54.0mg,収率86,Mn=26kDa,d=27を得た。元素分析:計算値C73.37、H8.66、N2.67;実測値C73.06、H、8.50、N2.80。実施例3D:ポリ[{5,5’-3,3’-ジドデシルオキシ-2,2’-ビチオフェン}-alt-{5,5-1,4-ビス2-ブチルオクチル-3,6-ジチオフェン-2-イル-1,4-ジヒドロピロロ[3,2-b]ピロール-2,5-ジオン}]SL38の調製10mLのマイクロ波用チューブに、5,5’-ビストリメチルスタニル-3,3’-ジドデシルオキシ-2,2’-ビチオフェン51.6mg,60μmol、3,6-ビス-5-ブロモ-チオフェン-2-イル-1,4-ビス-2-ブチルオクチル-1,4-ジヒドロピロロ[3,2-b]ピロール-2,5-ジオン47.7mg,60μmol、Pd2dba32.7mg,5molおよびトリo-トリルホスフィン3.7mg,20molを無水トルエン5mL中でアルゴン下にて混合した。次に、チューブを30分間で180°Cに加熱し、この温度で270分間、CEMDiscoverMicrowave反応器によって維持した。冷却後、これをMeOH50mLに注入し、濾過し、真空炉内で乾燥し、濃青色固形物を得た66.1mg。Soxhlet設備を使用し、粗製生成物をMeOH、ヘキサン、酢酸エチル、THFで連続的に抽出した。THF抽出物をMeOH100mLに注入し、固形物を収集した。最後に、濃青色固形物55.5mg,収率79,Mn=153kDa,d=2.8を得た。元素分析:計算値C71.99、H9.15、N2.40;実測値C71.74、H、9.10、N2.54。実施例3E:ポリ[{5,5’-2,2’-ビチオフェン}]-alt-{5,5-1,4-ビス2-ブチルオクチル-3,6-ジチオフェン-2-イル-1,4-ジヒドロピロロ[3,2-b]ピロール-2,5-ジオン}]SL39の調製10mLのマイクロ波用チューブに、5,5’-ビストリメチルスタニル-2,2’-ビチオフェン29.5mg,60μmol、3,6-ビス-5-ブロモ-チオフェン-2-イル-1,4-ビス-2-ブチルオクチル-1,4-ジヒドロピロロ[3,2-b]ピロール-2,5-ジオン47.7mg,60μmol、Pd2dba32.7mg,5molおよびトリo-トリルホスフィン3.7mg,20molを無水トルエン5mL中でアルゴン下にて混合した。次に、チューブを30分間で180°Cに加熱し、この温度で270分間、CEMDiscoverMicrowave反応器によって維持した。冷却後、これをMeOH50mLに注入し、濾過し、真空炉内で乾燥し、黒色固形物を得た44.0mg,収率92。この粗製物が有する溶解性は、さらなる精製のためには小さすぎる。元素分析:計算値C69.13、H7.31、N3.51;実測値C69.17、H、7.22、N3.64。実施例3F:ポリ[{2,6-4,8-ジドデシルベンゾ[1,2-b:4,5-b’]ジチオフェン}-alt-{5,5-1,4-ビス2-ブチルオクチル-3,6-ジチオフェン-2-イル-1,4-ジヒドロピロロ[3,2-b]ピロール-2,5-ジオン}]SL40の調製10mLのマイクロ波用チューブに、2,6-ビストリメチルスタニル-4,8-ジドデシルオキシベンゾ[1,2-b:4,5-b’]ジチオフェン53.1mg,60μmol、3,6-ビス-5-ブロモ-チオフェン-2-イル-1,4-ビス-2-ブチルオクチル-1,4-ジヒドロピロロ[3,2-b]ピロール-2,5-ジオン47.7mg,60μmol、Pd2dba32.7mg,5molおよびトリo-トリルホスフィン3.7mg,20molを無水トルエン5mL中でアルゴン下にて混合した。次に、チューブを30分間で180°Cに加熱し、この温度で270分間、CEMDiscoverMicrowave反応器によって維持した。冷却後、これをMeOH50mLに注入し、濾過し、真空炉内で乾燥し、暗褐色固形物を得た。Soxhlet設備を使用し、粗製生成物をMeOH、ヘキサン、酢酸エチル、エーテルおよびジクロロメタンで連続的に抽出した。ジクロロメタン抽出物をMeOH100mLに注入し、固形物を収集した。最後に、暗褐色固形物45.0mg,収率63,Mn=49kDa,d=30を得た。元素分析:計算値C72.55、H8.96、N2.35;実測値C72.28、H、8.85、N2.48。実施例3G:ポリ[{2,8-2,5-ビス-3-ドデシル-チオフェン-2-イル-チエノ[3,2-b]チオフェン}-alt-{5,5-1,4-ビス2-ブチルオクチル-3,6-ジチオフェン-2-イル-1,4-ジヒドロピロロ[3,2-b]ピロール-2,5-ジオン}]SL41の調製100mLの保存容器に、2,5-ビス-3-ドデシル-5-トリメチルスタナニル-チオフェン-2-イル-チエノ[3,2-b]チオフェン58.0mg,60μmol、3,6-ビス-5-ブロモ-チオフェン-2-イル-1,4-ビス-2-ブチルオクチル-1,4-ジヒドロピロロ[3,2-b]ピロール-2,5-ジオン47.7mg,60μmol、Pd2dba32.7mg,5molおよびトリo-トリルホスフィン3.7mg,20molを無水トルエン8mL中でアルゴン下にて混合した。次に、容器を130°Cで44時間維持した。冷却後、これをMeOH50mLに注入し、濾過し、真空炉内で乾燥し、黒色固形物を得た72.7mg,収率95。この粗製生成物が有する溶解性は、さらなる精製のためには小さすぎる。元素分析:計算値C71.65、H8.54、N2.20;実測値C71.81、H、8.31、N2.30。実施例3H:ポリ[{5,5’’’-3,3’’’-ジヘキシルクォーターquaterチオフェン}-alt-{5,5-1,4-ビス2-ブチルオクチル-3,6-ジチオフェン-2-イル-1,4-ジヒドロピロロ[3,2-b]ピロール-2,5-ジオン}]SL42の調製100mLの保存容器に、5,5’’’-ビストリメチルスタニル-3,3’’’-ジヘキシルクォーターチオフェン59.6mg,60μmol、3,6-ビス-5-ブロモ-チオフェン-2-イル-1,4-ビス-2-ブチルオクチル-1,4-ジヒドロピロロ[3,2-b]ピロール-2,5-ジオン47.7mg,60μmol、Pd2dba32.7mg,5molおよびトリo-トリルホスフィン3.7mg,20molを無水トルエン8mL中でアルゴン下にて混合した。次に、容器を130°Cで44時間維持した。冷却後、これをMeOH50mLに注入し、濾過し、真空炉内で乾燥し、黒色固形物を得た。Soxhlet設備を使用し、粗製生成物をMeOH、ヘキサン、AcOEt、THFおよびCHCl3で連続的に抽出した。CHCl3抽出物をMeOH100mLに注入し、固形物を収集した。最後に、黒色固形物を得た60.2mg,収率77,Mn=28kDa,d=34。元素分析:計算値C72.06、H8.53、N2.15;実測値C71.52、H、8.21、N2.39。実施例4:ポリマーの特性決定実施例4A:光学的特性ポリマーSL35、SL36、SL37、SL38、SL40、およびSL42の光吸収測定を、クロロホルム溶液中でCary型スペクトロメーターを使用して行なった。この光学的データをポリマーのバンドギャップを推定するために使用し、以下の表1にまとめる。a.実験は、ポリマーフィルムを、Ag/AgClワイヤを基準電極として有するガラス状炭素作用電極上に、50mVs-1のスキャン速度でキャスティングすることによって行なった。全ての測定における溶媒は脱酸素MeCNとし、支持電解質は0.1Mの[nBu4N]BF4とした。b.クロロホルム溶液。c.光学的バンドギャップは、吸収のオンセットから測定した。d.有機溶媒に不溶性。図4は、ポリマーSL35、SL36、SL37、SL38、SL40、およびSL42の光吸収スペクトルを示す。実施例4B:電子的特性ポリマーSL35、SL36、SL37、SL38、SL40、およびSL42のサイクリックボルタンメトリー測定を、BAS-CV-50Wボルタンメトリーアナライザーを使用して、アセトニトリル中の0.1Mテトラ-n-ブチルアンモニウムヘキサフルオロホスフェートを支持電解質として、窒素下で行なった。白金円盤作用電極、白金ワイヤ対向電極および銀ワイヤ基準電極を使用し、Fc/Fcを、全ての測定値の基準として使用した。スキャン速度は50mV/Sであった。ポリマーフィルムを、0.2w/wトルエン溶液からのドロップキャスティングによって作製した。支持電解質溶液は、全てのCV測定の前に、N2で充分にパージした。図5は、ポリマーSL35、SL36、SL37、SL38、SL40、およびSL42のサイクリックボルタンモグラムを示す。実施例5:デバイスの製造実施例5A:薄膜トランジスターの製造および測定本教示の特定のポリマーを半導体層として有するボトム-ゲート型TFTを製造した。半導体蒸着の前に、Si/SiO2基材をOTSの単分子層で表面改質した。自然なままのポリマー溶液容量基準で97.5のクロロホルムと2.5のジクロロベンゼンの溶媒混合物中約8mg/mlを調製し、半導体を溶液からSi/SiO2基材上にスピンコーティングした。半導体フィルムを真空炉内で一晩乾燥させた。銀Auトップコンタクト30nmを、約1×10-6トルの真空において、金属ステンシルを介して、半導体フィルムに熱蒸発thermallyevaporateさせて、デバイスを完成させた。デバイスを、空気中および電気的遮断環境Signatone暗箱において、特性決定した。3つのSignatoneプローブを使用して電極にアクセスし、Keithley4200半導体特性決定遠隔前置増幅器をそれぞれ取り付けた3つの独立SMUのために、信号をプローブ先端のごく近くから3軸遮蔽した。FETメトリクス移動度、しきい値電圧、およびオン/オフ比を、標準トランジスター方程式に従って、トランスファーおよびアウトプット特性から抽出した。図6は、例示的なデバイスの代表的トランスファープロットを示す。空気中で測定した担体移動度の値を以下の表2に報告する。実施例5B:光電池の製造および測定本教示の特定のポリマーを組み込んだ光起電性デバイスを製造し、特性決定した。デバイス製造の前に、パターン化ITO被覆ガラス基材を、洗浄剤、脱イオン水、アセトンおよびイソプロピルアルコール中での順次超音波処理に続き、40分間のUV-オゾン処理によってきれいにした。約40nmの厚さのPEDOT:PSS層を、水溶液HCStark,BaytronAI4083から、ITO被覆ガラス基材にスピンコーティングし、次に、空気中で、150°Cで30分間焼き付けした。クロロホルム中のポリマー/C70-PCBMNano-Cから購入混合物溶液を、異なる溶媒添加剤、例えば、トリクロロベンゼンまたはジヨードオクタンを用いて5:10mg/mlで調製した。次に、混合物溶液を、グローブボックスにおいて、55°Cで約2時間撹拌し、PEDOT:PSS層上へスピンコーティングした。デバイス製造を完了するために、弗化リチウムLiFの0.6nm厚の層、およびアルミニウムの100nm厚の層を、約10-6トルの真空下で、連続的に熱蒸着させた。デバイスの活性面積は約0.093cm2であった。次に、デバイスを、グローブボックス中で、EPO-TEKOG112-6UV硬化性エポキシEpoxyTechnologyを使用してカバーガラスでカプセル化した。カプセル化デバイスの光起電力特性を、空気中で試験した。電流密度-電圧J-V曲線は、Keithley2400ソース-メジャーユニットを使用して得た。光電流は、エアマス1.5グローバルフィルターを有するキセノンランプに基づくソーラーシミュレーターNewport91160A300WClass-ASolarSimulator、2インチ×2インチ均一ビームを使用して、シミュレートAM1.5G照射100mWcm-2下で測定した。光強度は、カラーフィルターを有するNREL校正シリコンフォトダイオードを使用して設定した。外部量子効率は、NewportQEセットアップを使用して測定した。モノクロメーターNewport,Cornerstone260を通過するキセノンランプ300Wからの入射光は、セルの活性領域に焦点を合わせた。出力電流は、電流前置増幅器Newport,70710QEおよびロックイン増幅器Newport,70105dualchannelMerlinを使用して測定した。校正シリコンダイオードNewport70356を、基準として使用した。図7は、OPVデバイスのいくつかの代表的電流密度-電圧J-Vプロットを示す。主要なデバイスパラメーター電力変換効率PCE、開路電圧VOC、短絡電流JSC、および曲線因子FFを上記表2に示す。本教示は、その趣旨または本質的特性から逸脱せずに、他の特定形態の実施形態を包含する。従って、前記の実施形態は、あらゆる局面において、本明細書に記載されている本教示を限定するものではなく、例示するものとみなすべきである。従って、本発明の範囲は、前記の説明によるのではなく付随の特許請求の範囲によって示され、特許請求の範囲と同等の意味および範囲に含まれる全ての変更は、本発明の範囲に含まれるものとする。"